(57)【要約】【課題】高温耐久性、加工性、及びガラスの反り抑制性に優れる粘着剤層を形成できる偏光板用粘着剤組成物並びに粘着剤層付偏光板の提供。【解決手段】ガラス転移温度が６０℃以上である重合体（Ｃ）を含み、粘着剤層を形成した場合に、２３℃における貯蔵弾性率が９．５×１０４Ｐａ以上であり、８５℃における貯蔵弾性率が５．０×１０４Ｐａ以上１．０×１０５Ｐａ以下の範囲であり、上記８５℃における貯蔵弾性率と、１０５℃における貯蔵弾性率と、が下記式（Ｉ）の関係を満たす偏光板用粘着剤組成物及びその応用。    ８５℃における貯蔵弾性率  −  １０５℃における貯蔵弾性率  ≦  ５．０×１０４Ｐａ・・・式（Ｉ）【選択図】なし【特許請求の範囲】
【請求項１】
ガラス転移温度が６０℃以上である重合体（Ｃ）を含み、
粘着剤層を形成した場合に、２３℃における貯蔵弾性率が９．５×１０４Ｐａ以上であり、８５℃における貯蔵弾性率が５．０×１０４Ｐａ以上１．０×１０５Ｐａ以下の範囲であり、前記８５℃における貯蔵弾性率と、１０５℃における貯蔵弾性率と、が下記式（Ｉ）の関係を満たす偏光板用粘着剤組成物。
８５℃における貯蔵弾性率  −  １０５℃における貯蔵弾性率  ≦  ５．０×１０４Ｐａ・・・式（Ｉ）
【請求項２】
前記１０５℃における貯蔵弾性率が、３．０×１０４Ｐａ以上である請求項１に記載の偏光板用粘着剤組成物。
【請求項３】
前記１０５℃における貯蔵弾性率が、９．０×１０４Ｐａ以下である請求項１又は請求項２に記載の偏光板用粘着剤組成物。
【請求項４】
前記ガラス転移温度が６０℃以上である重合体（Ｃ）が、（メタ）アクリル系重合体（Ｃ）であり、
ガラス転移温度が−４０℃以上である（メタ）アクリル系重合体（Ａ）と、ガラス転移温度が−４０℃以上である（メタ）アクリル系重合体（Ｂ）と、を更に含み、
前記（メタ）アクリル系重合体（Ａ）の重量平均分子量Ａと、前記（メタ）アクリル系重合体（Ｂ）の重量平均分子量Ｂと、前記（メタ）アクリル系重合体（Ｃ）の重量平均分子量Ｃと、が下記式（ＩＩ）の関係を満たす請求項１〜請求項３のいずれか１項に記載の偏光板用粘着剤組成物。
重量平均分子量Ｃ  ＜  重量平均分子量Ａ  ＜  重量平均分子量Ｂ・・・式（ＩＩ）
【請求項５】
前記（メタ）アクリル系重合体（Ｃ）の含有量が、前記（メタ）アクリル系重合体（Ａ）及び前記（メタ）アクリル系重合体（Ｂ）の合計含有量１００質量部に対して、２質量部〜２０質量部である請求項４に記載の偏光板用粘着剤組成物。
【請求項６】
前記（メタ）アクリル系重合体（Ｂ）の含有量が、前記（メタ）アクリル系重合体（Ａ）及び前記（メタ）アクリル系重合体（Ｂ）の合計含有量１００質量部に対して、５質量部〜３０質量部である請求項４又は請求項５に記載の偏光板用粘着剤組成物。
【請求項７】
前記（メタ）アクリル系重合体（Ｃ）の重量平均分子量Ｃが、０．２万以上１万以下の範囲である請求項４〜請求項６のいずれか１項に記載の偏光板用粘着剤組成物。
【請求項８】
イソシアネート系架橋剤を含む請求項１〜請求項７のいずれか１項に記載の偏光板用粘着剤組成物。
【請求項９】
偏光板と、
前記偏光板上に設けられ、かつ、請求項１〜請求項８のいずれか１項に記載の偏光板用粘着剤組成物により形成された粘着剤層と、
を備える粘着剤層付偏光板。
【発明の詳細な説明】
【技術分野】
【０００１】
本発明は、偏光板用粘着剤組成物及び粘着剤層付偏光板に関する。
【背景技術】
【０００２】
携帯電話、携帯端末等の携帯電子機器は、液晶表示装置が組み込まれているものが多い。一般に、液晶表示装置は、２枚のガラス基板に液晶層が挟まれた液晶セルと、液晶セルの両面に配置される偏光板とを備えている。液晶セルと偏光板とは、液晶表示装置の視認性を確保する観点から、一般的には、アクリル系粘着剤により形成される粘着剤層を介して貼合される。
【０００３】
偏光板は、通常、収縮率の異なる部材を積層して構成される。そのため、温度、湿度等の変化により偏光板に反りが発生し、偏光板と粘着剤層との界面で、気泡、浮き、及び剥がれが生じることがある。そのため、液晶セルと偏光板との貼合に用いられる粘着剤には、苛酷な環境下に曝された場合でも、気泡、浮き、及び剥がれの発生を抑制できる性質（所謂、耐久性）を備える粘着剤層を形成できることが求められる。
【０００４】
このような要求に対し、例えば、特許文献１には、耐久性に優れた粘着剤層を形成できる偏光板用粘着剤組成物として、（Ａ）ホモポリマーのガラス転移温度が０℃以上の（メタ）アクリル酸アルキルエステル（ａ１）を１０質量％〜３０質量％と、水酸基含有モノマー及びカルボキシ基含有モノマーを含む架橋性官能基含有モノマー（ａ２）を０．１質量％〜５質量％とを含むモノマー成分を共重合して得られ、かつゲルパーミエーションクロマトグラフィー法により測定される重量平均分子量が６０万以下であり、ガラス転移温度が−８０〜０℃である（メタ）アクリル系共重合体と、（Ｂ）イソシアネート系架橋剤とを含有し、共重合体（Ａ）１００質量部に対して、架橋剤（Ｂ）を１０質量部〜４０質量部含有し、２３℃における貯蔵弾性率が０．５０ＭＰａ以上であり、８５℃における貯蔵弾性率が０．１０ＭＰａ以上である、偏光子と直接接する粘着剤層を形成するために用いられる偏光板用粘着剤組成物が開示されている。
また、例えば、特許文献２には、高温環境下であってもプラスチック基材の浮き、剥がれ等を抑制できる粘着剤として、アクリル系粘着剤と、環状構造を含まないイソシアネート系架橋剤とを少なくとも含む粘着剤であって、上記粘着剤で形成した粘着層の１０５℃における損失正接が０．３５以上０．６０以下の範囲内であり、１０５℃における貯蔵弾性率が５．５×１０４Ｐａ以上８．９×１０４Ｐａ以下の範囲内であるプラスチック基材貼着用の粘着剤が開示されている。
【先行技術文献】
【特許文献】
【０００５】
【特許文献１】国際公開第２０１６／０７２１９７号
【特許文献２】特開２０１５−２５０６４号公報
【発明の概要】
【発明が解決しようとする課題】
【０００６】
偏光板に用いられる粘着剤組成物（所謂、偏光板用粘着剤組成物）には、高温（例えば、８５℃以上）環境下に曝された場合でも、気泡、浮き、及び剥がれの発生を抑制できる性質（以下、「高温耐久性」ともいう。）に加えて、ガラスに貼着した場合にガラスの反りを生じさせ難い性質（以下、「ガラスの反り抑制性」ともいう。）、及び、偏光板を裁断した際に裁断刃に糊残りが生じ難い性質（以下、「加工性」ともいう。）にも優れる粘着剤層を形成できることが求められる。
【０００７】
一般に、粘着剤層の高温耐久性を改善するには、例えば、粘着剤層の凝集力を高めることが考えられる。しかし、粘着剤層の凝集力を高めると、粘着剤層の高温耐久性は改善するものの、ガラスに貼着した場合にガラスの反りが生じ易くなる傾向がある。一方、ガラスの反り抑制性を改善するために、架橋後のゲル分率を下げることで粘着剤の凝集力を低下させると、偏光板を裁断した際に裁断刃への糊残りが生じ易くなる傾向がある。
以上のとおり、偏光板用粘着剤組成物において、高温耐久性と、加工性と、ガラスの反り抑制性とを共に改善させることは困難であった。
【０００８】
上述の点に関し、特許文献１及び特許文献２では、いずれも高温耐久性、加工性、及びガラスの反り抑制性の全てを満足する粘着剤層を形成することについて何ら着目していない。
【０００９】
本発明が解決しようとする課題は、高温耐久性、加工性、及びガラスの反り抑制性に優れた粘着剤層を形成できる偏光板用粘着剤組成物、並びに上記偏光板用粘着剤組成物により形成された粘着剤層を備える粘着剤層付偏光板を提供することである。
【課題を解決するための手段】
【００１０】
課題を解決するための具体的手段には、以下の態様が含まれる。
＜１＞  ガラス転移温度が６０℃以上である重合体（Ｃ）を含み、
粘着剤層を形成した場合に、２３℃における貯蔵弾性率が９．５×１０４Ｐａ以上であり、８５℃における貯蔵弾性率が５．０×１０４Ｐａ以上１．０×１０５Ｐａ以下の範囲であり、上記８５℃における貯蔵弾性率と、１０５℃における貯蔵弾性率と、が下記式（Ｉ）の関係を満たす偏光板用粘着剤組成物。
８５℃における貯蔵弾性率  −  １０５℃における貯蔵弾性率  ≦  ５．０×１０４Ｐａ・・・式（Ｉ）
【００１１】
＜２＞  上記１０５℃における貯蔵弾性率が、３．０×１０４Ｐａ以上である＜１＞に記載の偏光板用粘着剤組成物。
＜３＞  上記１０５℃における貯蔵弾性率が、９．０×１０４Ｐａ以下である＜１＞又は＜２＞に記載の偏光板用粘着剤組成物。
【００１２】
＜４＞  上記ガラス転移温度が６０℃以上である重合体（Ｃ）が、（メタ）アクリル系重合体（Ｃ）であり、ガラス転移温度が−４０℃以上である（メタ）アクリル系重合体（Ａ）と、ガラス転移温度が−４０℃以上である（メタ）アクリル系重合体（Ｂ）と、を更に含み、上記（メタ）アクリル系重合体（Ａ）の重量平均分子量Ａと、上記（メタ）アクリル系重合体（Ｂ）の重量平均分子量Ｂと、上記（メタ）アクリル系重合体（Ｃ）の重量平均分子量Ｃと、が下記式（ＩＩ）の関係を満たす＜１＞〜＜３＞のいずれか１つに記載の偏光板用粘着剤組成物。
重量平均分子量Ｃ  ＜  重量平均分子量Ａ  ＜  重量平均分子量Ｂ・・・式（ＩＩ）
【００１３】
＜５＞  上記（メタ）アクリル系重合体（Ｃ）の含有量が、上記（メタ）アクリル系重合体（Ａ）及び上記（メタ）アクリル系重合体（Ｂ）の合計含有量１００質量部に対して、２質量部〜２０質量部である＜４＞に記載の偏光板用粘着剤組成物。
＜６＞  上記（メタ）アクリル系重合体（Ｂ）の含有量が、上記（メタ）アクリル系重合体（Ａ）及び上記（メタ）アクリル系重合体（Ｂ）の合計含有量１００質量部に対して、５質量部〜３０質量部である＜４＞又は＜５＞に記載の偏光板用粘着剤組成物。
＜７＞  上記（メタ）アクリル系重合体（Ｃ）の重量平均分子量Ｃが、０．２万以上１万以下の範囲である＜４＞〜＜６＞のいずれか１つに記載の偏光板用粘着剤組成物。
＜８＞  イソシアネート系架橋剤を含む＜１＞〜＜７＞のいずれか１つに記載の偏光板用粘着剤組成物。
＜９＞  偏光板と、上記偏光板上に設けられ、かつ、＜１＞〜＜８＞のいずれか１つに記載の偏光板用粘着剤組成物により形成された粘着剤層と、を備える粘着剤層付偏光板。
【発明の効果】
【００１４】
本発明によれば、高温耐久性、加工性、及びガラスの反り抑制性に優れる粘着剤層を形成できる偏光板用粘着剤組成物、並びに上記偏光板用粘着剤組成物により形成された粘着剤層を備える粘着剤層付偏光板が提供される。
【発明を実施するための形態】
【００１５】
以下、本発明の具体的な実施形態について詳細に説明する。但し、本発明は、以下の実施形態に何ら限定されるものではなく、本発明の目的の範囲内において、適宜変更を加えて実施することができる。
【００１６】
本明細書において「〜」を用いて示された数値範囲は、「〜」の前後に記載される数値をそれぞれ最小値及び最大値として含む範囲を意味する。
本明細書中に段階的に記載されている数値範囲において、ある数値範囲で記載された上限値又は下限値は、他の段階的な記載の数値範囲の上限値又は下限値に置き換えてもよい。また、本明細書中に記載されている数値範囲において、ある数値範囲で記載された上限値又は下限値は、実施例に示されている値に置き換えてもよい。
本明細書において、２以上の好ましい態様の組み合わせは、より好ましい態様である。
本明細書において、各成分の量は、各成分に該当する物質が複数種存在する場合には、特に断らない限り、複数種の物質の合計量を意味する。
【００１７】
本明細書において「粘着剤組成物」とは、架橋反応が終了する前の、液状又はペースト状の物質を意味する。
本明細書において「粘着剤層」とは、粘着剤組成物における架橋反応が終了した後の物質からなる膜を意味する。
【００１８】
本明細書において「被着体」とは、使用時に偏光板とは逆側の粘着剤層と接する対象物を意味し、例えば、液晶セルのガラス基板が被着体となり得る。
本明細書において「基材」とは、例えば、偏光板を指し、「基材」との用語は、「被着体」との用語とは、区別して用いられる。
【００１９】
本明細書において「（メタ）アクリル」は「アクリル」及び「メタクリル」の両方を包含する用語であり、「（メタ）アクリレート」は「アクリレート」及び「メタクリレート」の両方を包含する用語である。
【００２０】
本明細書において、「ｎ−」はノルマルを意味し、「ｉ−」はイソを意味し、「ｓ−」はセカンダリーを意味し、「ｔ−」はターシャリーを意味する。
【００２１】
本明細書では、気泡の発生を「発泡」という。
【００２２】
本明細書では、特定（メタ）アクリル系重合体（Ａ）、特定（メタ）アクリル系重合体（Ｂ）、及び特定（メタ）アクリル系重合体（Ｃ）を総称して、「特定（メタ）アクリル系重合体」と称する場合がある。
【００２３】
［偏光板用粘着剤組成物］
本発明の偏光板用粘着剤組成物（以下、「粘着剤組成物」ともいう。）は、ガラス転移温度が６０℃以上である重合体（Ｃ）（以下、「特定重合体（Ｃ）」ともいう。）を含み、粘着剤層を形成した場合に、２３℃における貯蔵弾性率が９．５×１０４Ｐａ以上であり、８５℃における貯蔵弾性率が５．０×１０４Ｐａ以上１．０×１０５Ｐａ以下の範囲であり、上記８５℃における貯蔵弾性率と、１０５℃における貯蔵弾性率と、が下記式（Ｉ）の関係を満たす。
【００２４】
８５℃における貯蔵弾性率  −  １０５℃における貯蔵弾性率  ≦  ５．０×１０４Ｐａ・・・式（Ｉ）
【００２５】
偏光板用粘着剤組成物は、高温（例えば、８５℃以上）環境下に曝された場合でも、気泡、浮き、及び剥がれの発生を抑制できる性質（即ち、高温耐久性）、ガラスに貼着した場合にガラスの反りを生じさせ難い性質（即ち、ガラス反り抑制性）、並びに、偏光板を裁断した際に裁断刃に糊残りが生じ難い性質（即ち、加工性）に優れる粘着剤層を形成できることが望ましい。
しかし、上述のとおり、単に粘着剤層の凝集力を調整するだけでは、高温耐久性と、加工性と、ガラスの反り抑制性とを共に改善させることは困難であった。
【００２６】
また、近年では、偏光板用粘着剤組成物に対し、より高い温度、例えば、１００℃以上の環境下に曝された場合でも、気泡、浮き、及び剥がれの発生を抑制できる性質を備える粘着剤層を形成できることが求められる場合がある。１００℃以上の環境下では、粘着剤組成物、基材等に意図せずに含まれる水分が原因となり、例えば、８５℃の環境下と比較して、基材と粘着剤層との界面において、気泡が生じ易い傾向がある。
【００２７】
これに対し、本発明では、粘着剤組成物により形成される粘着剤層の３つの温度における貯蔵弾性率に着目することで、高温耐久性、加工性、及びガラスの反り抑制性の改善を実現した。
一般的に、粘着剤層の貯蔵弾性率は、温度の上昇に伴い、徐々に下がる。また、粘着剤層の貯蔵弾性率は、例えば、８５℃から１０５℃にかけて、大きく下がる傾向がある。
本発明の粘着剤組成物は、ガラス転移温度が特定の温度以上である重合体を含み、かつ、粘着剤層を形成した場合に、２３℃における貯蔵弾性率が適度に高く、８５℃から１０５℃にかけて貯蔵弾性率が大きく下がらないような設計とすることで、高温耐久性、加工性、及びガラスの反り抑制性が共に優れる粘着剤層の形成を実現し得る。
【００２８】
−貯蔵弾性率−
本発明の粘着剤組成物は、粘着剤層を形成した場合に、２３℃における貯蔵弾性率が９．５×１０４Ｐａ以上であり、８５℃における貯蔵弾性率が５．０×１０４Ｐａ以上１．０×１０５Ｐａ以下であり、８５℃における貯蔵弾性率と、１０５℃における貯蔵弾性率と、が下記式（Ｉ）の関係を満たす。
８５℃における貯蔵弾性率  −  １０５℃における貯蔵弾性率  ≦  ５．０×１０４Ｐａ・・・式（Ｉ）
【００２９】
本発明の粘着剤組成物は、粘着剤層を形成した場合に、２３℃における貯蔵弾性率が、９．５×１０４Ｐａ以上であり、好ましくは１．０×１０５Ｐａ以上であり、より好ましくは１．２×１０５Ｐａ以上であり、更に好ましくは１．５×１０５Ｐａ以上である。
２３℃における貯蔵弾性率が９．５×１０４Ｐａ以上であると、加工性に優れる粘着剤層を形成し得る。
２３℃における貯蔵弾性率の上限は、特に制限されず、例えば、ガラスの反り抑制性の観点から、好ましくは３．５×１０５Ｐａ以下であり、より好ましくは３．０×１０５Ｐａ以下であり、更に好ましくは２．５×１０５Ｐａ以下である。
【００３０】
本発明の粘着剤組成物は、粘着剤層を形成した場合に、８５℃における貯蔵弾性率が、５．０×１０４Ｐａ以上１．０×１０５Ｐａ以下の範囲であり、好ましくは５．５×１０４Ｐａ以上１．０×１０５Ｐａ以下の範囲であり、より好ましくは５．５×１０４Ｐａ以上９．０×１０４Ｐａ以下の範囲であり、更に好ましくは５．５×１０４Ｐａ以上８．０×１０４Ｐａ以下の範囲である。
８５℃における貯蔵弾性率が５．０×１０４Ｐａ以上であると、高温耐久性に優れる粘着剤層を形成し得る。
８５℃における貯蔵弾性率が１．０×１０５Ｐａ以下であると、ガラスの反り抑制性に優れる粘着剤層を形成し得る。
【００３１】
本発明の粘着剤組成物は、粘着剤層を形成した場合に、１０５℃における貯蔵弾性率が、好ましくは３．０×１０４Ｐａ以上であり、より好ましくは４．０×１０４Ｐａ以上であり、更に好ましくは４．５×１０４Ｐａ以上である。
１０５℃における貯蔵弾性率が３．０×１０４Ｐａ以上であると、形成される粘着剤層の高温耐久性がより優れる傾向を示す。
【００３２】
本発明の粘着剤組成物は、粘着剤層を形成した場合に、１０５℃における貯蔵弾性率が、好ましくは９．０×１０４Ｐａ以下であり、より好ましくは８．０×１０４Ｐａ以下であり、更に好ましくは６．０×１０４Ｐａ以下である。
１０５℃における貯蔵弾性率が９．０×１０４Ｐａ以下であると、形成される粘着剤層のガラスの反り抑制性がより優れる傾向を示す。
【００３３】
本発明の粘着剤組成物は、粘着剤層を形成した場合に、８５℃における貯蔵弾性率と１０５℃における貯蔵弾性率とが、式（Ｉ）の関係を満たし、好ましくは下記（Ｉ−１）の関係を満たし、より好ましくは下記（Ｉ−２）の関係を満たし、更に好ましくは下記（Ｉ−３）の関係を満たす。
【００３４】
８５℃における貯蔵弾性率  −  １０５℃における貯蔵弾性率  ≦  ４．０×１０４Ｐａ・・・式（Ｉ−１）
８５℃における貯蔵弾性率  −  １０５℃における貯蔵弾性率  ≦  ３．５×１０４Ｐａ・・・式（Ｉ−２）
８５℃における貯蔵弾性率  −  １０５℃における貯蔵弾性率  ≦  ３．０×１０４Ｐａ・・・式（Ｉ−３）
【００３５】
８５℃における貯蔵弾性率と１０５℃における貯蔵弾性率とが、式（Ｉ）の関係を満たすと、ガラスの反り抑制性に優れる粘着剤層を形成し得る。
【００３６】
また、例えば、ガラスの反り抑制性をより改善させる観点から、８５℃における貯蔵弾性率と１０５℃における貯蔵弾性率とは、下記（Ｉ−４）の関係を満たすことが好ましい。
１．０×１０４Ｐａ  ≦  ８５℃における貯蔵弾性率  −  １０５℃における貯蔵弾性率・・・式（Ｉ−４）
【００３７】
本明細書において、粘着剤層の貯蔵弾性率は、下記の方法により測定される値である。
測定装置として動的粘弾性測定装置を用い、粘着剤層の粘弾性スペクトルを、ＪＩＳ  Ｋ７２４４−１：１９９８に準拠した動的粘弾性測定法（温度範囲：２０℃〜１３０℃、昇温速度：１０℃／分、周波数：１Ｈｚ、使用コーン：８ｍｍφ）により測定し、２３℃、８５℃、及び１０５℃における貯蔵弾性率（Ｇ'）を求める。
動的粘弾性測定装置としては、特に制限されず、例えば、Ａｎｔｏｎ  Ｐａａｒ社のＰｈｙｓｉｃａ  ＭＣＲ３０１（商品名）を好適に用いることができる。但し、動的粘弾性測定装置は、これに限定されない。
【００３８】
粘着剤層の貯蔵弾性率は、例えば、粘着剤組成物に含まれる重合体の単量体組成、架橋剤の有無、種類、及び含有量、並びに、添加剤の有無、種類、及び含有量等の調整により、所望の値にできる。
【００３９】
本発明の粘着剤組成物の各成分について説明する。
本発明の粘着剤組成物は、ガラス転移温度が６０℃以上である重合体〔即ち、特定重合体（Ｃ）〕を含む。
本発明の粘着剤組成物は、特定重合体（Ｃ）以外の重合体を含んでいてもよい。
本発明の粘着剤組成物は、特定重合体（Ｃ）以外の重合体を１種含んでいてもよく、２種以上含んでいてもよい。
本発明の粘着剤組成物が、特定重合体（Ｃ）以外の重合体を含む場合、特定重合体（Ｃ）以外の重合体は、（メタ）アクリル系重合体が好ましく、（メタ）アクリル系共重合体がより好ましい。
まず、特定重合体（Ｃ）について説明した後、特定重合体（Ｃ）以外の重合体について説明する。
【００４０】
〔特定重合体（Ｃ）〕
本発明の粘着剤組成物に含まれる重合体（Ｃ）〔即ち、特定重合体（Ｃ）〕は、ガラス転移温度が６０℃以上である重合体である。
特定重合体（Ｃ）としては、特に制限はない。
特定重合体（Ｃ）は、１種の単量体を重合して得られる単独重合体であってもよく、２種以上の単量体を重合して得られる共重合体であってもよい。
特定重合体（Ｃ）としては、例えば、加工性とガラスの反り抑制性とを両立させるという観点から、（メタ）アクリル系重合体が好ましく、（メタ）アクリル系共重合体がより好ましい。
以下、特定重合体（Ｃ）である（メタ）アクリル系重合体を「特定（メタ）アクリル系重合体（Ｃ）」と称する。また、特定重合体（Ｃ）である（メタ）アクリル系共重合体を「特定（メタ）アクリル系共重合体（Ｃ）」と称する。
【００４１】
−特定重合体（Ｃ）のガラス転移温度−
特定重合体（Ｃ）〔好ましくは、特定（メタ）アクリル系重合体（Ｃ）、より好ましくは、特定（メタ）アクリル系共重合体（Ｃ）；以下、同じ。〕のガラス転移温度（Ｔｇ）は、６０℃以上であり、６０℃以上１００℃以下の範囲が好ましく、７０℃以上１００℃以下の範囲がより好ましく、８０℃以上１００℃以下の範囲が更に好ましい。
特定重合体（Ｃ）のガラス転移温度（Ｔｇ）が、６０℃以上であると、高温耐久性及び加工性に優れる粘着剤層を形成し得る。
【００４２】
本明細書において、重合体のガラス転移温度（Ｔｇ）は、下記の式Ａから計算により求められる絶対温度（Ｋ）をセルシウス温度（℃）に換算した値である。
１／Ｔｇ＝ｍ１／Ｔｇ１＋ｍ２／Ｔｇ２＋・・・＋ｍ(ｋ−１)／Ｔｇ(ｋ−１)＋ｍｋ／Ｔｇｋ      （式Ａ）
【００４３】
式Ａ中、Ｔｇ１、Ｔｇ２、・・・、Ｔｇ(ｋ−１)、及びＴｇｋは、重合体を構成する各単量体を単独重合体としたときの絶対温度（Ｋ）で表されるガラス転移温度（Ｔｇ）をそれぞれ表す。ｍ１、ｍ２、・・・、ｍ(ｋ−１)、及びｍｋは、特定重合体を構成する各単量体のモル分率をそれぞれ表し、ｍ１＋ｍ２＋・・・＋ｍ(ｋ−１)＋ｍｋ＝１である。
なお、絶対温度（Ｋ）から２７３を引くことで絶対温度（Ｋ）をセルシウス温度（℃）に換算でき、セルシウス温度（℃）に２７３を足すことでセルシウス温度（℃）を絶対温度（Ｋ）に換算できる。
【００４４】
「単独重合体としたときのガラス転移温度（Ｔｇ）」とは、その単量体を単独で重合して製造した単独重合体の絶対温度（Ｋ）で表されるガラス転移温度（Ｔｇ）をいう。
単独重合体のガラス転移温度（Ｔｇ）は、示差走査熱量測定装置（ＤＳＣ）（型番：ＥＸＳＴＡＲ６０００、セイコーインスツル（株））を用い、窒素気流中、測定試料１０ｍｇ、昇温速度１０℃／分の条件で測定し、得られたＤＳＣカーブの変曲点を単独重合体のガラス転移温度（Ｔｇ）としたものである。
【００４５】
代表的な単量体の「単独重合体としたときのセルシウス温度（℃）で表されるガラス転移温度（Ｔｇ）」は、２−エチルヘキシルアクリレート（２ＥＨＡ）が−７６℃、２−エチルヘキシルメタクリレート（２ＥＨＭＡ）が−１０℃、ｎ−ブチルアクリレート（ｎ−ＢＡ）が−５７℃、ｎ−ブチルメタクリレートが２１℃、ｔ−ブチルアクリレート（ｔ−ＢＡ）が４１℃、ｔ−ブチルメタクリレート（ｔ−ＢＭＡ）が１０７℃、ｉ−ブチルメタクリレート（ｉ−ＢＭＡ）が４８℃、メチルアクリレート（ＭＡ）が５℃、メチルメタクリレート（ＭＭＡ）が１０３℃、イソボニルメタクリレート（ＩＢＸＭＡ）が１５５℃、イソボニルアクリレート（ＩＢＸＡ）が９６℃、エチルアクリレート（ＥＡ）が−２７℃、メタクリル酸が１８５℃、４−ヒドロキシブチルアクリレート（４ＨＢＡ）が−３９℃、２−ヒドロキシエチルアクリレート（２ＨＥＡ）が−１５℃、２−ヒドロキシエチルメタクリレート（２ＨＥＭＡ）が５５℃、アクリル酸（ＡＡ）が１６３℃、フェノキシエチルアクリレートが−２２℃、イソオクチルアクリレート（ｉ−ＯＡ）が−７５℃、ジメチルアミノエチルメタクリレート（ＤＭ）が１８℃、メタクリル酸トリフルオロエチルが７２℃、アクリル酸トリフルオロエチルが−５℃、ω−カルボキシ−ポリカプロラクトン（ｎ≒２）モノアクリレートが−３０℃、２−アクリロイルオキシエチル−コハク酸が−４０℃である。
【００４６】
重合体のガラス転移温度（Ｔｇ）は、例えば、単独重合体としたときのガラス転移温度（Ｔｇ）が異なる単量体を用いることで、適宜調整できる。
【００４７】
−特定重合体（Ｃ）の重量平均分子量−
特定重合体（Ｃ）の重量平均分子量（Ｍｗ）は、特に制限されず、例えば、０．１万以上２万以下の範囲が好ましく、０．２万以上１．５万以下の範囲がより好ましく、０．２万以上１．０万以下の範囲が更に好ましく、０．３万以上０．７万以下の範囲が特に好ましい。
特定重合体（Ｃ）の重量平均分子量（Ｍｗ）が０．１万以上であると、形成される粘着剤層の高温耐久性及び加工性がより優れる傾向を示す。
特定重合体（Ｃ）の重量平均分子量（Ｍｗ）が２万以下であると、形成される粘着剤層のガラスの反り抑制性がより優れる傾向を示す。
【００４８】
本明細書において、重合体の重量平均分子量（Ｍｗ）は、下記の方法により測定される値である。具体的には、下記（１）〜（３）に従って測定する。
（１）重合体の溶液を剥離紙に塗布し、１００℃で１分間乾燥し、フィルム状の重合体を得る。
（２）上記（１）で得られたフィルム状の重合体とテトラヒドロフランとを用いて、固形分濃度が０．２質量％である試料溶液を得る。
（３）ゲルパーミエーションクロマトグラフィー（ＧＰＣ）を用い、下記条件にて、標準ポリスチレン換算値として、重合体の重量平均分子量（Ｍｗ）を測定する。
【００４９】
〜条件〜
測定装置：高速ＧＰＣ（型番：ＨＬＣ−８２２０  ＧＰＣ、東ソー（株）製）
検出器：示差屈折率計（ＲＩ）（ＨＬＣ−８２２０に組込、東ソー（株）製）
カラム：ＴＳＫ−ＧＥＬ  ＧＭＨＸＬ（東ソー（株）製）を直列に４本接続
カラム温度：４０℃
溶離液：テトラヒドロフラン
試料濃度：０．２質量％
注入量：１００μＬ
流量：０．６ｍＬ／分
【００５０】
重合体の重量平均分子量（Ｍｗ）は、重合温度、重合時間、有機溶媒の使用量、重合開始剤の種類、重合開始剤の使用量等を調整することにより、所望の値にできる。
【００５１】
−特定重合体（Ｃ）の含有率−
本発明の粘着剤組成物における特定重合体（Ｃ）の含有率は、特に制限されず、例えば、粘着剤組成物中の全固形分量に対して、１．５質量％〜２０質量％が好ましく、４質量％〜２０質量％がより好ましく、７質量％〜１５質量％が更に好ましい。
本発明の粘着剤組成物における特定重合体（Ｃ）の含有率が、粘着剤組成物中の全固形分量に対して１．５質量％以上であると、形成される粘着剤層の加工性がより優れる傾向を示す。
本発明の粘着剤組成物における特定重合体（Ｃ）の含有率が、粘着剤組成物中の全固形分量に対して２０質量％以下であると、形成される粘着剤層のガラスの反り抑制性がより優れる傾向を示す。
【００５２】
本明細書において、粘着剤組成物中の全固形分量とは、粘着剤組成物が溶媒等の揮発性成分を含まない場合には、粘着剤組成物の全質量を意味し、粘着剤組成物が溶媒等の揮発性成分を含む場合には、粘着剤組成物から溶媒等の揮発性成分を除いた残渣の質量を意味する。
【００５３】
＜特定（メタ）アクリル系重合体（Ｃ）＞
特定重合体（Ｃ）は、好ましくは特定（メタ）アクリル系重合体（Ｃ）であり、より好ましくは特定（メタ）アクリル系共重合体（Ｃ）である。
特定（メタ）アクリル系重合体（Ｃ）に含まれる構成単位は、特に制限されない。
特定（メタ）アクリル系重合体（Ｃ）は、例えば、以下に示す構成単位を含むことが好ましい。
【００５４】
−（メタ）アクリル酸アルキルエステル単量体に由来する構成単位−
特定（メタ）アクリル系重合体（Ｃ）は、（メタ）アクリル酸アルキルエステル単量体に由来する構成単位を含むことが好ましい。
（メタ）アクリル酸アルキルエステル単量体に由来する構成単位は、粘着剤層の粘着力の調整に寄与する。
【００５５】
本明細書において、「（メタ）アクリル酸アルキルエステル単量体に由来する構成単位」とは、（メタ）アクリル酸アルキルエステル単量体が付加重合して形成される構成単位を意味する。
【００５６】
（メタ）アクリル酸アルキルエステル単量体の種類は、特に制限されない。
（メタ）アクリル酸アルキルエステル単量体としては、無置換の（メタ）アクリル酸アルキルエステル単量体が好ましく、無置換のメタクリル酸アルキルエステル単量体がより好ましい。
（メタ）アクリル酸アルキルエステル単量体のアルキル基は、直鎖状、分岐鎖状又は環状のいずれであってもよい。
また、アルキル基の炭素数は、形成される粘着剤層の、被着体に対する粘着力及び基材との密着性の観点から、１〜１８の範囲が好ましく、１〜１２の範囲がより好ましい。
【００５７】
（メタ）アクリル酸アルキルエステル単量体としては、メチル（メタ）アクリレート、エチル（メタ）アクリレート、ｎ−ブチル（メタ）アクリレート、ｉ−ブチル（メタ）アクリレート、ｓ−ブチル（メタ）アクリレート、ｔ−ブチル（メタ）アクリレート、ｎ−オクチル（メタ）アクリレート、ｉ−オクチル（メタ）アクリレート、２−エチルヘキシル（メタ）アクリレート、ｎ−ノニル（メタ）アクリレート、ｉ−ノニル（メタ）アクリレート、ｎ−デシル（メタ）アクリレート、ｎ−ドデシル（メタ）アクリレート、ステアリル（メタ）アクリレート、ラウリル（メタ）アクリレート、シクロヘキシル（メタ）アクリレート、イソボルニル（メタ）アクリレート等が挙げられる。
これらの中でも、（メタ）アクリル酸アルキルエステル単量体としては、例えば、ガラス転移温度（Ｔｇ）が高いという観点から、メチルメタクリレート（ＭＭＡ）、ｔ−ブチルメタクリレート（ｔ−ＢＭＡ）、及びｉ−ブチルメタクリレート（ｔ−ＢＭＡ）からなる群より選ばれる少なくとも１種が好ましい。
【００５８】
特定（メタ）アクリル系重合体（Ｃ）は、（メタ）アクリル酸アルキルエステル単量体に由来する構成単位を含む場合、（メタ）アクリル酸アルキルエステル単量体に由来する構成単位を１種のみ含んでいてもよく、２種以上含んでいてもよい。
【００５９】
特定（メタ）アクリル系重合体（Ｃ）が（メタ）アクリル酸アルキルエステル単量体に由来する構成単位を含む場合、特定（メタ）アクリル系重合体（Ｃ）における（メタ）アクリル酸アルキルエステル単量体に由来する構成単位の含有率（割合）は、特定（メタ）アクリル系重合体（Ｃ）の全構成単位に対して、５０質量％以上が好ましく、６０質量％以上がより好ましく、７０質量％以上が更に好ましく、８０質量％以上が特に好ましい。
ここで、（メタ）アクリル酸アルキルエステル単量体に由来する構成単位の含有率（割合）が、特定（メタ）アクリル系重合体（Ｃ）の全構成単位に対して５０質量％以上であることは、（メタ）アクリル酸アルキルエステル単量体に由来する構成単位が、特定（メタ）アクリル系重合体（Ｃ）を構成する構成単位の主成分として含まれていることを意味する。
特定（メタ）アクリル系重合体（Ｃ）における（メタ）アクリル酸アルキルエステル単量体に由来する構成単位の含有率（割合）の上限は、特に制限されず、例えば、特定（メタ）アクリル系重合体（Ｃ）の全構成単位に対して、９９．９５質量％以下が好ましい。
【００６０】
−水酸基を有する単量体に由来する構成単位−
特定（メタ）アクリル系重合体（Ｃ）は、水酸基を有する単量体に由来する構成単位を含むことが好ましい。
特定（メタ）アクリル系重合体（Ｃ）が水酸基を有する単量体に由来する構成単位を含むと、形成される粘着剤層の高温耐久性がより優れる傾向を示す。
【００６１】
本明細書において、「水酸基を有する単量体に由来する構成単位」とは、水酸基を有する単量体が付加重合して形成される構成単位を意味する。
【００６２】
水酸基を有する単量体の種類としては、特に制限はない。
水酸基を有する単量体としては、例えば、水酸基及びエチレン性不飽和結合基を有する単量体が挙げられる。
水酸基を有する単量体の具体例としては、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、１０−ヒドロキシデシル（メタ）アクリレート、１２−ヒドロキシラウリル（メタ）アクリレート、３−メチル−３−ヒドロキシブチル（メタ）アクリレート、１，１−ジメチル−３−ヒドロキシブチル（メタ）アクリレート、１，３−ジメチル−３−ヒドロキシブチル（メタ）アクリレート、２，２，４−トリメチル−３−ヒドロキシペンチル（メタ）アクリレート、２−エチル−３−ヒドロキシヘキシル（メタ）アクリレート、Ｎ−ヒドロキシエチル（メタ）アクリルアミド等が挙げられる。
【００６３】
水酸基を有する単量体は、例えば、高温耐久性の観点から、ヒドロキシアルキル（メタ）アクリレートが好ましい。
また、ヒドロキシアルキル（メタ）アクリレートとしては、例えば、（メタ）アクリル酸アルキルエステル単量体との相溶性及び共重合性が良好である点、並びに、粘着剤組成物が架橋剤（好ましくは、イソシアネート系架橋剤；以下、同じ。）を含む場合に架橋剤との架橋反応が良好である点から、炭素数が１〜５のヒドロキシアルキル基を有するヒドロキシアルキル（メタ）アクリレートが好ましく、炭素数が２〜４のヒドロキシアルキル基を有するヒドロキシアルキル（メタ）アクリレートがより好ましい。
【００６４】
特定（メタ）アクリル系重合体（Ｃ）は、水酸基を有する単量体に由来する構成単位を含む場合、水酸基を有する単量体に由来する構成単位を１種のみ含んでいてもよく、２種以上含んでいてもよい。
【００６５】
特定（メタ）アクリル系重合体（Ｃ）が水酸基を有する単量体に由来する構成単位を含む場合、特定（メタ）アクリル系重合体（Ｃ）における水酸基を有する単量体に由来する構成単位の含有率（割合）は、特定（メタ）アクリル系重合体（Ｃ）の全構成単位に対して、例えば、２質量％〜２０質量％が好ましく、５質量％〜２０質量％がより好ましく、５質量％〜１５質量％が更に好ましい。
特定（メタ）アクリル系重合体（Ｃ）における水酸基を有する単量体に由来する構成単位の含有率（割合）が、特定（メタ）アクリル系重合体（Ｃ）の全構成単位に対して２質量％以上であると、形成される粘着剤層の加工性がより優れる傾向を示す。
特定（メタ）アクリル系重合体（Ｃ）における水酸基を有する単量体に由来する構成単位の含有率（割合）が、特定（メタ）アクリル系重合体（Ｃ）の全構成単位に対して２０質量％以下であると、形成される粘着剤層のガラスの反り抑制性がより優れる傾向を示す。
【００６６】
−その他の構成単位−
特定（メタ）アクリル系重合体（Ｃ）は、本発明の効果が発揮される範囲内において、既述の構成単位、即ち、（メタ）アクリル酸アルキルエステル単量体に由来する構成単位、及び水酸基を有する単量体に由来する構成単位以外の構成単位（所謂、その他の構成単位）を含んでいてもよい。
その他の構成単位を構成する単量体の種類は、特に制限されない。
【００６７】
＜特定（メタ）アクリル系重合体（Ａ）＞
特定重合体（Ｃ）が特定（メタ）アクリル系重合体（Ｃ）である場合、本発明の粘着剤組成物は、ガラス転移温度が−４０℃以上であり、かつ、重量平均分子量が特定（メタ）アクリル系重合体（Ｃ）の重量平均分子量よりも大きい、（メタ）アクリル系重合体（Ａ）〔特定（メタ）アクリル系重合体（Ａ）〕を更に含むことが好ましい。
本発明の粘着剤組成物が特定（メタ）アクリル系重合体（Ａ）を含むと、粘着剤層の貯蔵弾性率をより調整しやすくなる。
【００６８】
特定（メタ）アクリル系重合体（Ａ）は、１種の単量体を重合して得られる単独重合体であってもよく、２種以上の単量体を重合して得られる共重合体であってもよく、好ましくは共重合体である。
特定（メタ）アクリル系重合体（Ａ）に含まれる構成単位は、特に制限されない。
特定（メタ）アクリル系重合体（Ａ）は、例えば、以下に示す構成単位を含むことが好ましい。
【００６９】
−（メタ）アクリル酸アルキルエステル単量体に由来する構成単位−
特定（メタ）アクリル系重合体（Ａ）は、（メタ）アクリル酸アルキルエステル単量体に由来する構成単位を含むことが好ましい。
（メタ）アクリル酸アルキルエステル単量体に由来する構成単位は、粘着剤層の粘着力の調整に寄与する。
【００７０】
（メタ）アクリル酸アルキルエステル単量体の種類及び具体例は、既述のとおりであるため、ここでは説明を省略する。
【００７１】
（メタ）アクリル酸アルキルエステル単量体としては、無置換の（メタ）アクリル酸アルキルエステル単量体が好ましく、無置換のアクリル酸アルキルエステル単量体がより好ましい。
（メタ）アクリル酸アルキルエステル単量体としては、例えば、形成される粘着剤層の凝集力を上げ、高温耐久性を良化させるという観点から、メチルアクリレート（ＭＡ）及びｎ−ブチルアクリレート（ｎ−ＢＡ）から選ばれる少なくとも１種が好ましい。
【００７２】
特定（メタ）アクリル系重合体（Ａ）は、（メタ）アクリル酸アルキルエステル単量体に由来する構成単位を含む場合、（メタ）アクリル酸アルキルエステル単量体に由来する構成単位を１種のみ含んでいてもよく、２種以上含んでいてもよい。
【００７３】
特定（メタ）アクリル系重合体（Ａ）が（メタ）アクリル酸アルキルエステル単量体に由来する構成単位を含む場合、特定（メタ）アクリル系重合体（Ａ）における（メタ）アクリル酸アルキルエステル単量体に由来する構成単位の含有率（割合）は、特定（メタ）アクリル系重合体（Ａ）の全構成単位に対して、５０質量％以上が好ましく、６０質量％以上がより好ましく、７０質量％以上が更に好ましく、８０質量％以上が特に好ましい。
ここで、（メタ）アクリル酸アルキルエステル単量体に由来する構成単位の含有率（割合）が、特定（メタ）アクリル系重合体（Ａ）の全構成単位に対して５０質量％以上であることは、（メタ）アクリル酸アルキルエステル単量体に由来する構成単位が、特定（メタ）アクリル系重合体（Ａ）を構成する構成単位の主成分として含まれていることを意味する。
特定（メタ）アクリル系重合体（Ａ）における（メタ）アクリル酸アルキルエステル単量体に由来する構成単位の含有率（割合）の上限は、特に制限されず、例えば、特定（メタ）アクリル系重合体（Ａ）の全構成単位に対して、９９．５質量％以下が好ましい。
【００７４】
−水酸基を有する単量体に由来する構成単位−
特定（メタ）アクリル系重合体（Ａ）は、水酸基を有する単量体に由来する構成単位を含むことが好ましい。
特定（メタ）アクリル系重合体（Ａ）が水酸基を有する単量体に由来する構成単位を含むと、形成される粘着剤層の高温耐久性がより優れる傾向を示す。
【００７５】
水酸基を有する単量体の種類及び具体例は、既述のとおりであるため、ここでは説明を省略する。
【００７６】
水酸基を有する単量体は、例えば、高温耐久性の観点から、ヒドロキシアルキル（メタ）アクリレートが好ましい。
特定（メタ）アクリル系重合体（Ａ）における水酸基を有する単量体の好ましい態様及びその理由は、特定（メタ）アクリル系重合体（Ｃ）における水酸基を有する単量体の好ましい態様及びその理由と同様である。
【００７７】
特定（メタ）アクリル系重合体（Ａ）は、水酸基を有する単量体に由来する構成単位を含む場合、水酸基を有する単量体に由来する構成単位を１種のみ含んでいてもよく、２種以上含んでいてもよい。
【００７８】
特定（メタ）アクリル系重合体（Ａ）が水酸基を有する単量体に由来する構成単位を含む場合、特定（メタ）アクリル系重合体（Ａ）における水酸基を有する単量体に由来する構成単位の含有率（割合）は、特定（メタ）アクリル系重合体（Ａ）の全構成単位に対して、例えば、０．０１質量％〜０．１質量％が好ましく、０．０３質量％〜０．０７質量％がより好ましく、０．０３質量％〜０．０５質量％が更に好ましい。
特定（メタ）アクリル系重合体（Ａ）における水酸基を有する単量体に由来する構成単位の含有率（割合）が、特定（メタ）アクリル系重合体（Ａ）の全構成単位に対して０．０１質量％以上であると、水酸基と、イソシアネート系架橋剤のイソシアネート基との架橋反応がより適度に進行し、形成される粘着剤層の架橋密度がより適切なものとなり、粘着剤層と基材との密着性がより良好となる。そのため、形成される粘着剤層の高温耐久性がより優れる傾向を示す。
特定（メタ）アクリル系重合体（Ａ）における水酸基を有する単量体に由来する構成単位の含有率（割合）が、特定（メタ）アクリル系重合体（Ａ）の全構成単位に対して０．１質量％以下であると、水酸基と、イソシアネート系架橋剤のイソシアネート基とが過剰に架橋しないため、適度な柔軟性を示す粘着剤層が形成される。適度な柔軟性を示す粘着剤層は、温度の変化に伴う基材の伸縮に対し、十分に追随できる。そのため、形成される粘着剤層の高温耐久性がより優れる傾向を示す。
【００７９】
−芳香環を有する単量体に由来する構成単位−
特定（メタ）アクリル系重合体（Ａ）は、芳香環を有する単量体に由来する構成単位を含んでいてもよい。
芳香環を有する単量体に由来する構成単位は、光学特性の向上に寄与する。
【００８０】
本明細書において、「芳香環を有する単量体に由来する構成単位」とは、芳香環を有する単量体が付加重合して形成される構成単位を意味する。
【００８１】
芳香環を有する単量体の種類は、特に制限されない。
芳香環としては、例えば、ベンゼン環が挙げられる。
芳香環を有する単量体の具体例としては、２−フェノキシエチル（メタ）アクリレート、ベンジル（メタ）アクリレート等が挙げられる。また、芳香族モノビニル（スチレン、α−メチルスチレン、ｔ−ブチルスチレン、ｐ−クロロスチレン、クロロメチルスチレン、ビニルトルエン等）、これらの単量体の各種誘導体なども挙げられる。
【００８２】
特定（メタ）アクリル系重合体（Ａ）は、芳香環を有する単量体に由来する構成単位を含む場合、芳香環を有する単量体に由来する構成単位を１種のみ含んでいてもよく、２種以上含んでいてもよい。
【００８３】
特定（メタ）アクリル系重合体（Ａ）が芳香環を有する単量体に由来する構成単位を含む場合、特定（メタ）アクリル系重合体（Ａ）における芳香環を有する単量体に由来する構成単位の含有率（割合）は、特に制限されず、例えば、光学特性の向上の観点から、特定（メタ）アクリル系重合体（Ａ）の全構成単位に対して、１０質量％〜２０質量％が好ましく、１３質量％〜２０質量％がより好ましく、１３質量％〜１５質量％が更に好ましい。
【００８４】
−その他の構成単位−
特定（メタ）アクリル系重合体（Ａ）は、本発明の効果が発揮される範囲内において、既述の構成単位、即ち、水酸基を有する単量体に由来する構成単位、（メタ）アクリル酸アルキルエステル単量体に由来する構成単位、及び芳香環を有する単量体に由来する構成単位以外の構成単位（所謂、その他の構成単位）を含んでいてもよい。
【００８５】
その他の構成単位を構成する単量体の種類は、特に制限されない。
その他の構成単位を構成する単量体としては、例えば、カルボキシ基を有する単量体が挙げられる
カルボキシ基を有する単量体の具体例としては、アクリル酸（ＡＡ）、メタクリル酸、クロトン酸、無水マレイン酸、フマル酸、イタコン酸、グルタコン酸、シトラコン酸、ω−カルボキシ−ポリカプロラクトンモノ（メタ）アクリレート（例えば、ω−カルボキシ−ポリカプロラクトン（ｎ≒２）モノアクリレート）、コハク酸エステル（例えば、２−アクリロイルオキシエチル−コハク酸）等が挙げられる。
これらの中でも、カルボキシ基を有する単量体としては、例えば、粘着剤組成物が架橋剤を含む場合における架橋剤との反応性の観点、及び、粘着剤組成物の被着体への濡れ性が向上し、粘着剤層がより高い粘着力を示し得るとの観点から、アクリル酸（ＡＡ）が好ましい。
【００８６】
−特定（メタ）アクリル系重合体（Ａ）のガラス転移温度−
特定（メタ）アクリル系重合体（Ａ）のガラス転移温度（Ｔｇ）は、特に制限されず、例えば、−４０℃以上が好ましく、−４０℃以上−２５℃以下の範囲がより好ましく、−４０℃以上−３０℃以下の範囲が更に好ましい。
特定（メタ）アクリル系重合体（Ａ）のガラス転移温度（Ｔｇ）が、−４０℃以上であると、形成される粘着剤層の高温耐久性及び加工性がより優れる傾向を示す。
【００８７】
−特定（メタ）アクリル系重合体（Ａ）の重量平均分子量−
特定（メタ）アクリル系重合体（Ａ）の重量平均分子量（Ｍｗ）は、８０万以上１４０万未満の範囲が好ましく、９０万以上１３０万以下の範囲がより好ましく、９０万以上１２０万以下の範囲が更に好ましい。
特定（メタ）アクリル系重合体（Ａ）の重量平均分子量（Ｍｗ）が８０万以上であると、形成される粘着剤層の高温耐久性がより優れる傾向を示す。
特定（メタ）アクリル系重合体（Ａ）の重量平均分子量（Ｍｗ）が１４０万未満であると、形成される粘着剤層のガラスの反り抑制性がより優れる傾向を示す。
【００８８】
−特定（メタ）アクリル系重合体（Ａ）の含有率−
本発明の粘着剤組成物が特定（メタ）アクリル系重合体（Ａ）を含む場合、本発明の粘着剤組成物における特定（メタ）アクリル系重合体（Ａ）の含有率は、特に制限されず、例えば、粘着剤組成物中の全固形分量に対して、６０質量％〜９４質量％が好ましく、６１質量％〜８０質量％がより好ましく、６１質量％〜７６質量％が更に好ましい。
本発明の粘着剤組成物における特定（メタ）アクリル系重合体（Ａ）の含有率が、粘着剤組成物中の全固形分量に対して６０質量％以上であると、形成される粘着剤層のガラスの反り抑制性がより優れる傾向を示す。
本発明の粘着剤組成物における特定（メタ）アクリル系重合体（Ａ）の含有率が、粘着剤組成物中の全固形分量に対して９４質量％以下であると、形成される粘着剤層の高温耐久性がより優れる傾向を示す。
【００８９】
＜特定（メタ）アクリル系重合体（Ｂ）＞
特定重合体（Ｃ）が特定（メタ）アクリル系重合体（Ｃ）である場合、本発明の粘着剤組成物は、ガラス転移温度が−４０℃以上であり、重量平均分子量が特定（メタ）アクリル系重合体（Ａ）及び特定（メタ）アクリル系重合体（Ｃ）の重量平均分子量よりも大きい、（メタ）アクリル系重合体（Ｂ）〔特定（メタ）アクリル系重合体（Ｂ）〕を更に含むことが好ましい。
本発明の粘着剤組成物が特定（メタ）アクリル系重合体（Ｂ）を含むと、粘着剤層の貯蔵弾性率をより調整しやすくなる。
【００９０】
特定（メタ）アクリル系重合体（Ｂ）は、１種の単量体を重合して得られる単独重合体であってもよく、２種以上の単量体を重合して得られる共重合体であってもよく、好ましくは共重合体である。
特定（メタ）アクリル系重合体（Ｂ）に含まれる構成単位は、特に制限されない。
特定（メタ）アクリル系重合体（Ｂ）は、例えば、以下に示す構成単位を含むことが好ましい。
【００９１】
−（メタ）アクリル酸アルキルエステル単量体に由来する構成単位−
特定（メタ）アクリル系重合体（Ｂ）は、（メタ）アクリル酸アルキルエステル単量体に由来する構成単位を含むことが好ましい。
（メタ）アクリル酸アルキルエステル単量体に由来する構成単位は、粘着剤層の粘着力の調整に寄与する。
【００９２】
（メタ）アクリル酸アルキルエステル単量体の種類及び具体例は、既述のとおりであるため、ここでは説明を省略する。
【００９３】
（メタ）アクリル酸アルキルエステル単量体としては、無置換の（メタ）アクリル酸アルキルエステル単量体が好ましく、無置換のアクリル酸アルキルエステル単量体がより好ましい。
（メタ）アクリル酸アルキルエステル単量体としては、例えば、形成される粘着剤層の凝集力を上げ、高温耐久性を良化させるという観点から、メチルアクリレート（ＭＡ）及びｎ−ブチルアクリレート（ｎ−ＢＡ）から選ばれる少なくとも１種が好ましい。
【００９４】
特定（メタ）アクリル系重合体（Ｂ）は、（メタ）アクリル酸アルキルエステル単量体に由来する構成単位を含む場合、（メタ）アクリル酸アルキルエステル単量体に由来する構成単位を１種のみ含んでいてもよく、２種以上含んでいてもよい。
【００９５】
特定（メタ）アクリル系重合体（Ｂ）が（メタ）アクリル酸アルキルエステル単量体に由来する構成単位を含む場合、特定（メタ）アクリル系重合体（Ｂ）における（メタ）アクリル酸アルキルエステル単量体に由来する構成単位の含有率（割合）は、特定（メタ）アクリル系重合体（Ｂ）の全構成単位に対して、５０質量％以上が好ましく、６０質量％以上がより好ましく、７０質量％以上が更に好ましく、８０質量％以上が特に好ましい。
ここで、（メタ）アクリル酸アルキルエステル単量体に由来する構成単位の含有率（割合）が、特定（メタ）アクリル系重合体（Ｂ）の全構成単位に対して５０質量％以上であることは、（メタ）アクリル酸アルキルエステル単量体に由来する構成単位が、特定（メタ）アクリル系重合体（Ｂ）を構成する構成単位の主成分として含まれていることを意味する。
特定（メタ）アクリル系重合体（Ｂ）における（メタ）アクリル酸アルキルエステル単量体に由来する構成単位の含有率（割合）の上限は、特に制限されず、例えば、特定（メタ）アクリル系重合体（Ｂ）の全構成単位に対して、９９．５質量％以下が好ましい。
【００９６】
−水酸基を有する単量体に由来する構成単位−
特定（メタ）アクリル系重合体（Ｂ）は、水酸基を有する単量体に由来する構成単位を含むことが好ましい。
特定（メタ）アクリル系重合体（Ｂ）が水酸基を有する単量体に由来する構成単位を含むと、形成される粘着剤層の高温耐久性がより優れる傾向を示す。
【００９７】
水酸基を有する単量体の種類及び具体例は、既述のとおりであるため、ここでは説明を省略する。
【００９８】
水酸基を有する単量体は、例えば、高温耐久性の観点から、ヒドロキシアルキル（メタ）アクリレートが好ましい。
特定（メタ）アクリル系重合体（Ｂ）における水酸基を有する単量体の好ましい態様及びその理由は、特定（メタ）アクリル系重合体（Ｃ）における水酸基を有する単量体の好ましい態様及びその理由と同様である。
【００９９】
特定（メタ）アクリル系重合体（Ｂ）は、水酸基を有する単量体に由来する構成単位を含む場合、水酸基を有する単量体に由来する構成単位を１種のみ含んでいてもよく、２種以上含んでいてもよい。
【０１００】
特定（メタ）アクリル系重合体（Ｂ）が水酸基を有する単量体に由来する構成単位を含む場合、特定（メタ）アクリル系重合体（Ｂ）における水酸基を有する単量体に由来する構成単位の含有率（割合）は、特定（メタ）アクリル系重合体（Ｂ）の全構成単位に対して、例えば、０．０５質量％〜１１．０質量％が好ましく、０．１質量％〜７．０質量％がより好ましく、０．３質量％〜５．０質量％が更に好ましい。
特定（メタ）アクリル系重合体（Ｂ）における水酸基を有する単量体に由来する構成単位の含有率（割合）が、特定（メタ）アクリル系重合体（Ｂ）の全構成単位に対して０．０５質量％以上であると、水酸基と、イソシアネート系架橋剤のイソシアネート基との架橋反応がより適度に進行し、形成される粘着剤層の架橋密度がより適切なものとなり、粘着剤層と基材との密着性がより良好となる。そのため、形成される粘着剤層の高温耐久性がより優れる傾向を示す。
特定（メタ）アクリル系重合体（Ｂ）における水酸基を有する単量体に由来する構成単位の含有率（割合）が、特定（メタ）アクリル系重合体（Ｂ）の全構成単位に対して１１．０質量％以下であると、水酸基と、イソシアネート系架橋剤のイソシアネート基とが過剰に架橋しないため、適度な柔軟性を示す粘着剤層が形成される。適度な柔軟性を示す粘着剤層は、温度の変化に伴う基材の伸縮に対し、十分に追随できる。そのため、形成される粘着剤層の高温耐久性がより優れる傾向を示す。
【０１０１】
−芳香環を有する単量体に由来する構成単位−
特定（メタ）アクリル系重合体（Ｂ）は、芳香環を有する単量体に由来する構成単位を含むことが好ましい。
芳香環を有する単量体に由来する構成単位は、光学特性の向上に寄与する。
なお、本発明の粘着剤組成物では、特定（メタ）アクリル系重合体（Ａ）及び特定（メタ）アクリル系重合体（Ｂ）のいずれか一方が、芳香環を有する単量体に由来する構成単位を含むことが好ましく、特定（メタ）アクリル系重合体（Ａ）及び特定（メタ）アクリル系重合体（Ｂ）の両方が、芳香環を有する単量体に由来する構成単位を含んでいてもよい。
【０１０２】
芳香環を有する単量体の種類及び具体例は、既述のとおりであるため、ここでは説明を省略する。
【０１０３】
特定（メタ）アクリル系重合体（Ｂ）は、芳香環を有する単量体に由来する構成単位を含む場合、芳香環を有する単量体に由来する構成単位を１種のみ含んでいてもよく、２種以上含んでいてもよい。
【０１０４】
特定（メタ）アクリル系重合体（Ｂ）が芳香環を有する単量体に由来する構成単位を含む場合、特定（メタ）アクリル系重合体（Ｂ）における芳香環を有する単量体に由来する構成単位の含有率（割合）は、特に制限されず、例えば、光学特性の向上の観点から、特定（メタ）アクリル系重合体（Ｂ）の全構成単位に対して、１０質量％〜２０質量％が好ましく、１３質量％〜２０質量％がより好ましく、１３質量％〜１５質量％が更に好ましい。
【０１０５】
−その他の構成単位−
特定（メタ）アクリル系重合体（Ｂ）は、本発明の効果が発揮される範囲内において、既述の構成単位、即ち、水酸基を有する単量体に由来する構成単位、（メタ）アクリル酸アルキルエステル単量体に由来する構成単位、及び芳香環を有する単量体に由来する構成単位以外の構成単位（所謂、その他の構成単位）を含んでいてもよい。
【０１０６】
その他の構成単位を構成する単量体の種類及び具体例は、既述のとおりであるため、ここでは説明を省略する。
特定（メタ）アクリル系重合体（Ｂ）におけるその他の構成単位を構成する単量体の好ましい態様及びその理由は、特定（メタ）アクリル系重合体（Ａ）におけるその他の構成単位を構成する単量体の好ましい態様及びその理由と同様である。
【０１０７】
−特定（メタ）アクリル系重合体（Ｂ）のガラス転移温度−
特定（メタ）アクリル系重合体（Ｂ）のガラス転移温度（Ｔｇ）は、特に制限されず、例えば、−４０℃以上が好ましく、−４０℃以上−２５℃以下の範囲がより好ましく、−４０℃以上−３０℃以下が更に好ましい。
特定（メタ）アクリル系重合体（Ｂ）のガラス転移温度（Ｔｇ）が、−４０℃以上であると、形成される粘着剤層の高温耐久性及び加工性がより優れる傾向を示す。
【０１０８】
−特定（メタ）アクリル系重合体（Ｂ）の重量平均分子量−
特定（メタ）アクリル系重合体（Ｂ）の重量平均分子量（Ｍｗ）は、１４０万以上２００万以下の範囲が好ましく、１４０万以上１７０万以下の範囲がより好ましく、１４０万以上１６０万以下の範囲が更に好ましい。
特定（メタ）アクリル系重合体（Ｂ）の重量平均分子量（Ｍｗ）が１４０万以上であると、形成される粘着剤層の高温耐久性がより優れる傾向を示す。
特定（メタ）アクリル系重合体（Ｂ）の重量平均分子量（Ｍｗ）が２００万以下であると、形成される粘着剤層のガラスの反り抑制性がより優れる傾向を示す。
【０１０９】
−特定（メタ）アクリル系重合体（Ｂ）の含有率−
本発明の粘着剤組成物が特定（メタ）アクリル系重合体（Ｂ）を含む場合、本発明の粘着剤組成物における特定（メタ）アクリル系重合体（Ｂ）の含有率は、特に制限されず、例えば、粘着剤組成物中の全固形分量に対して、４質量％〜３９質量％が好ましく、１０質量％〜３９質量％がより好ましく、１２質量％〜３５質量％が更に好ましい。
本発明の粘着剤組成物における特定（メタ）アクリル系重合体（Ｂ）の含有率が、粘着剤組成物中の全固形分量に対して４質量％以上であると、形成される粘着剤層の高温耐久性がより優れる傾向を示す。
本発明の粘着剤組成物における特定（メタ）アクリル系重合体（Ｂ）の含有率が、粘着剤組成物中の全固形分量に対して３９質量％以下であると、形成される粘着剤層のガラスの反り抑制性がより優れる傾向を示す。
【０１１０】
〔特定（メタ）アクリル系重合体（Ａ）、特定（メタ）アクリル系重合体（Ｂ）、及び特定（メタ）アクリル系重合体（Ｃ）の関係〕
−重量平均分子量−
本発明の粘着剤組成物が、特定重合体（Ｃ）以外の重合体を含む場合であって、特定重合体（Ｃ）が特定（メタ）アクリル系重合体（Ｃ）であり、かつ、特定重合体（Ｃ）以外の重合体が特定（メタ）アクリル系重合体（Ａ）及び特定（メタ）アクリル系重合体（Ｂ）である場合、特定（メタ）アクリル系重合体（Ａ）の重量平均分子量Ａと、特定（メタ）アクリル系重合体（Ｂ）の重量平均分子量Ｂと、特定（メタ）アクリル系重合体（Ｃ）の重量平均分子量Ｃとは、下記式（ＩＩ）の関係を満たすことが好ましい。
重量平均分子量Ｃ  ＜  重量平均分子量Ａ  ＜  重量平均分子量Ｂ・・・式（ＩＩ）
【０１１１】
特定（メタ）アクリル系重合体（Ａ）の重量平均分子量Ａと、特定（メタ）アクリル系重合体（Ｂ）の重量平均分子量Ｂと、特定（メタ）アクリル系重合体（Ｃ）の重量平均分子量Ｃとが、式（ＩＩ）の関係を満たすと、形成される粘着剤層の、高温耐久性、加工性、及びガラスの反り抑制性をよりバランス良く改善できる傾向がある。
【０１１２】
−含有量−
本発明の粘着剤組成物における特定（メタ）アクリル系重合体（Ｂ）の含有量は、例えば、特定（メタ）アクリル系重合体（Ａ）及び特定（メタ）アクリル系重合体（Ｂ）の合計含有量１００質量部に対して、５質量部〜３０質量部が好ましく、１０質量部〜３０質量部がより好ましく、１５質量部〜３０質量部が更に好ましい。
本発明の粘着剤組成物における特定（メタ）アクリル系重合体（Ｂ）の含有量が、特定（メタ）アクリル系重合体（Ａ）及び特定（メタ）アクリル系重合体（Ｂ）の合計含有量１００質量部に対して５質量部以上であると、より高い温度（例えば、１０５℃）環境下に曝された場合における耐久性がより優れる粘着剤層を形成できる傾向がある。
本発明の粘着剤組成物における特定（メタ）アクリル系重合体（Ｂ）の含有量が、特定（メタ）アクリル系重合体（Ａ）及び特定（メタ）アクリル系重合体（Ｂ）の合計含有量１００質量部に対して３０質量部以下であると、形成される粘着剤層のガラスの反り抑制性がより優れる傾向を示す。
【０１１３】
本発明の粘着剤組成物が、特定重合体（Ｃ）以外の重合体を含む場合であって、特定重合体（Ｃ）が特定（メタ）アクリル系重合体（Ｃ）であり、かつ、特定重合体（Ｃ）以外の重合体が特定（メタ）アクリル系重合体（Ａ）及び特定（メタ）アクリル系重合体（Ｂ）の少なくとも一方である場合、本発明の粘着剤組成物における特定（メタ）アクリル系重合体（Ｃ）の含有量は、特定（メタ）アクリル系重合体（Ａ）及び特定（メタ）アクリル系重合体（Ｂ）の合計含有量１００質量部に対して、２質量部〜２０質量部が好ましく、５質量部〜２０質量部がより好ましく、５質量部〜１５質量部が更に好ましい。
本発明の粘着剤組成物における特定（メタ）アクリル系重合体（Ｃ）の含有量が、特定（メタ）アクリル系重合体（Ａ）及び特定（メタ）アクリル系重合体（Ｂ）の合計含有量１００質量部に対して２質量部以上であると、形成される粘着剤層の加工性及びガラスの反り抑制性がより優れる傾向を示す。
本発明の粘着剤組成物における特定（メタ）アクリル系重合体（Ｃ）の含有量が、特定（メタ）アクリル系重合体（Ａ）及び特定（メタ）アクリル系重合体（Ｂ）の合計含有量１００質量部に対して２０質量部以下であると、形成される粘着剤層の高温耐久性がより優れる傾向を示す。
【０１１４】
〔特定（メタ）アクリル系重合体の製造方法〕
特定（メタ）アクリル系重合体の製造方法は、特に制限されない。
特定（メタ）アクリル系重合体は、例えば、溶液重合法、乳化重合法、懸濁重合法、及び塊状重合に代表される公知の重合方法で、単量体を重合して製造できる。
これらの中でも、重合方法としては、製造後に本発明の粘着剤組成物を調製するにあたり、処理工程が比較的簡単であり、かつ、短時間で行える点で、溶液重合が好ましい。
【０１１５】
溶液重合は、一般に、重合槽内に所定の有機溶媒、単量体、重合開始剤、及び、必要に応じて用いられる連鎖移動剤を仕込み、窒素気流中又は有機溶媒の還流温度で、撹拌しながら数時間加熱反応させる。この場合、有機溶媒、単量体、重合開始剤及び／又は連鎖移動剤の少なくとも一部を逐次添加してもよい。
【０１１６】
重合反応時に用いられる有機溶媒としては、芳香族炭化水素化合物、脂肪系又は脂環族系炭化水素化合物、エステル化合物、ケトン化合物、グリコールエーテル化合物、アルコール化合物等が挙げられる。
重合反応時に用いられる有機溶媒としては、より具体的には、例えば、ベンゼン、トルエン、エチルベンゼン、ｎ−プロピルベンゼン、ｔ−ブチルベンゼン、ｏ−キシレン、ｍ−キシレン、ｐ−キシレン、テトラリン、デカリン、及び芳香族ナフサに代表される芳香族炭化水素類、ｎ−ヘキサン、ｎ−ヘプタン、ｎ−オクタン、ｉ−オクタン、ｎ−デカン、ジペンテン、石油スピリット、石油ナフサ、及びテレピン油に代表される脂肪系又は脂環族系炭化水素類、酢酸エチル、酢酸ｎ−ブチル、酢酸ｎ−アミル、酢酸２−ヒドロキシエチル、酢酸２−ブトキシエチル、酢酸３−メトキシブチル、及び安息香酸メチルに代表されるエステル類、アセトン、メチルエチルケトン、メチル−ｉ−ブチルケトン、イソホロン、シクロヘキサノン、及びメチルシクロヘキサノンに代表されるケトン類、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、及びジエチレングリコールモノブチルエーテルに代表されるグリコールエーテル類、並びに、メチルアルコール、エチルアルコール、ｎ−プロピルアルコール、ｉ−プロピルアルコール、ｎ−ブチルアルコール、ｉ−ブチルアルコール、ｓ−ブチルアルコール、並びに、ｔ−ブチルアルコールに代表されるアルコール類が挙げられる。
重合反応時には、これらの有機溶媒を１種のみ用いてもよく、２種以上を混合して用いてもよい。
【０１１７】
特定（メタ）アクリル系重合体の製造に際しては、芳香族炭化水素類、エステル類、ケトン類等の重合反応中に連鎖移動を生じ難い有機溶媒の使用が好ましく、特に、特定（メタ）アクリル系重合体の溶解性、重合反応の容易さ等の観点から、酢酸エチル、酢酸ブチル、トルエン、メチルエチルケトン等の使用が好ましい。
【０１１８】
重合開始剤としては、通常の溶液重合で用いられる有機過酸化物、アゾ化合物等が挙げられる。
有機過酸化物としては、例えば、ｔ−ブチルヒドロペルオキシド、クメンヒドロペルオキシド、ジクミルペルオキシド、ベンゾイルペルオキシド、ラウロイルペルオキシド、カプロイルペルオキシド、ジ−ｉ−プロピルペルオキシジカルボナート、ジ−２−エチルヘキシルペルオキシジカルボナート、ｔ−ブチルペルオキシピバレート、２，２−ビス（４，４−ジ−ｔ−ブチルペルオキシシクロヘキシル）プロパン、２，２−ビス（４，４−ジ−ｔ−アミルペルオキシシクロヘキシル）プロパン、２，２−ビス（４，４−ジ−ｔ−オクチルペルオキシシクロヘキシル）プロパン、２，２−ビス（４，４−ジ−α−クミルペルオキシシクロヘキシル）プロパン、２，２−ビス（４，４−ジ−ｔ−ブチルペルオキシシクロヘキシル）ブタン、及び２，２−ビス（４，４−ジ−ｔ−オクチルペルオキシシクロヘキシル）ブタンが挙げられる。
アゾ化合物としては、例えば、２，２’−アゾビスイソブチロニトリル（ＡＩＢＮ）、２，２’−アゾビス（２，４−ジメチルバレロニトリル）（ＡＢＶＮ）、２，２’−アゾビス（４−メトキシ−２，４−ジメチルバレロニトリル）、１，１’−アゾビス（シクロヘキサン−１−カルボニトリル）、及び２，２’−アゾビス（イソ酪酸）ジメチルが挙げられる。
【０１１９】
特定（メタ）アクリル系重合体の製造に際しては、重合反応中にグラフト反応を起こさない重合開始剤の使用が好ましく、特に、アゾビス系の重合開始剤の使用が好ましい。
【０１２０】
重合開始剤の使用量は、特に制限されず、目的とする特定（メタ）アクリル系重合体の分子量に応じて、適宜設定される。
【０１２１】
特定（メタ）アクリル系重合体の製造に際しては、本発明の目的及び効果を損なわない範囲であれば、必要に応じて連鎖移動剤を用いてもよい。
連鎖移動剤としては、例えば、シアノ酢酸、シアノ酢酸の炭素数１〜８のアルキルエステル類、ブロモ酢酸、ブロモ酢酸の炭素数１〜８のアルキルエステル類、α‐メチルスチレン、アントラセン、フェナントレン、フルオレン、及び９−フェニルフルオレンに代表される芳香族化合物類、ｐ−ニトロアニリン、ニトロベンゼン、ジニトロベンゼン、ｐ−ニトロ安息香酸、ｐ−ニトロフェノール、及びｐ−ニトロトルエンに代表される芳香族ニトロ化合物類、ベンゾキノン及び２，３，５，６−テトラメチル−ｐ−ベンゾキノンに代表されるベンゾキノン誘導体類、トリブチルボランに代表されるボラン誘導体、四臭化炭素、四塩化炭素、１，１，２，２−テトラブロモエタン、トリブロモエチレン、トリクロロエチレン、ブロモトリクロロメタン、トリブロモメタン、及び３−クロロ−１−プロペンに代表されるハロゲン化炭化水素類、クロラール及びフラルデヒドに代表されるアルデヒド類、炭素数１〜１８のアルキルメルカプタン類、チオフェノール及びトルエンメルカプタンに代表される芳香族メルカプタン類、メルカプト酢酸、メルカプト酢酸の炭素数１〜１０のアルキルエステル類、炭素数１〜１２のヒドロキシアルキルメルカプタン類、並びに、ビネン及びターピノレンに代表されるテルペン類が挙げられる。
【０１２２】
特定（メタ）アクリル系重合体の製造に際し、連鎖移動剤を用いる場合、連鎖移動剤の使用量は、特に制限されず、目的とする特定（メタ）アクリル系重合体の分子量に応じて、適宜設定される。
【０１２３】
重合温度は、特に制限されず、目的とする特定（メタ）アクリル系重合体の分子量に応じて、適宜設定される。
【０１２４】
〔架橋剤〕
本発明の粘着剤組成物は、架橋剤を含むことが好ましい。
架橋剤の種類は、特に制限されない。
架橋剤としては、イソシアネート系架橋剤、エポキシ系架橋剤等が挙げられる。また、架橋剤としては、金属キレート化合物を用いることもできる。
これらの中でも、架橋剤としては、例えば、高温耐久性、加工性、及びガラスの反り抑制性がバランス良く改善された粘着剤層を形成できるという観点から、イソシアネート系架橋剤が好ましい。
【０１２５】
本明細書において「イソシアネート系架橋剤」とは、分子内に２以上のイソシアネート基を有する化合物（所謂、ポリイソシアネート化合物）を意味する。また、「エポキシ系架橋剤」とは、分子内に少なくとも２つのエポキシ基を有する化合物（所謂、エポキシ化合物）を意味する。
【０１２６】
ポリイソシアネート化合物としては、キシリレンジイソシアネート（ＸＤＩ）、ジフェニルメタンジイソシアネート、トリフェニルメタントリイソシアネート、及びトリレンジイソシアネート（ＴＤＩ）等の芳香族ポリイソシアネート化合物、ヘキサメチレンジイソシアネート（ＨＭＤＩ）、ペンタメチレンジイソシアネート（ＰＤＩ）、イソホロンジイソシアネート、芳香族ポリイソシアネート化合物の水素添加物等の脂肪族又は脂環族ポリイソシアネート化合物などが挙げられる。
また、ポリイソシアネート化合物としては、上記ポリイソシアネート化合物の２量体、３量体、又は５量体、上記ポリイソシアネート化合物とトリメチロールプロパン等のポリオール化合物とのアダクト体、上記イソシアネート化合物のビウレット体なども挙げられる。
これらの中でも、ポリイソシアネート化合物としては、例えば、高温耐久性、加工性、及びガラスの反り抑制性がよりバランス良く改善された粘着剤層を形成できるという観点から、ヘキサメチレンジイソシアネート（ＨＭＤＩ）が好ましい。
【０１２７】
ポリイソシアネート化合物としては、市販品を使用できる。
ポリイソシアネート化合物の市販品の例としては、「コロネート（登録商標）ＨＸ」、「コロネート（登録商標）ＨＬ−Ｓ」、「コロネート（登録商標）Ｌ」、「コロネート（登録商標）Ｌ−４５Ｅ」、「コロネート（登録商標）２０３１」、「コロネート（登録商標）２０３０」、「コロネート（登録商標）２２３４」、「コロネート（登録商標）２７８５」、「アクアネート（登録商標）２００」、及び「アクアネート（登録商標）２１０」〔以上、東ソー（株）〕、「スミジュール（登録商標）Ｎ３３００」、「デスモジュール（登録商標）Ｎ３４００」、及び「スミジュール（登録商標）Ｎ−７５」〔以上、住化コベストロウレタン（株）〕、「デュラネート（登録商標）Ｅ−４０５−８０Ｔ」、「デュラネート（登録商標）ＡＥ７００−１００」、「デュラネート（登録商標）２４Ａ−１００」、及び「デュラネート（登録商標）ＴＳＥ−１００」〔以上、旭化成（株）〕、並びに、「タケネート（登録商標）Ｄ−１１０Ｎ」、「タケネート（登録商標）Ｄ−１２０Ｎ」、「タケネート（登録商標）Ｍ−６３１Ｎ」、「ＭＴ−オレスター（登録商標）ＮＰ１２００」、及び「スタビオ（登録商標）ＸＤ−３４０Ｎ」〔以上、三井化学（株）〕が挙げられる。
【０１２８】
エポキシ化合物としては、エチレングリコールジグリシジルエーテル、ジエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、ポリテトラメチレングリコールジグリシジルエーテル、グリセロールジグリシジルエーテル、グリセロールトリグリシジルエーテル、ジグリセロールポリグリシジルエーテル、ポリグリセロールポリグリシジルエーテル、レゾルシンジグリシジルエーテル、２，２−ジブロモネオペンチルグリコールジグリシジルエーテル、トリメチロールプロパントリグリシジルエーテル、ペンタエリトリトールポリグリシジルエーテル、ソルビトールポリグリシジルエーテル、アジピン酸ジグリシジルエステル、フタル酸ジグリシジルエステル、トリス（グリシジル）イソシアヌレート、トリス（グリシドキシエチル）イソシアヌレート、１，３−ビス（Ｎ，Ｎ−グリシジルアミノメチル）シクロヘキサン、Ｎ，Ｎ，Ｎ’，Ｎ’−テトラグリシジル−１，３−ベンゼンジ（メタンアミン）等が挙げられる。
【０１２９】
エポキシ化合物としては、市販品を使用できる。
エポキシ化合物の市販品の例としては、「ＴＥＴＲＡＤ（登録商標）−Ｘ」及び「ＴＥＴＲＡＤ（登録商標）−Ｃ」〔以上、三菱ガス化学（株）〕が挙げられる。
【０１３０】
金属キレート化合物としては、アルミニウムモノアセチルアセトネートビス（エチルアセトアセテート）、アルミニウムトリス（エチルアセトアセテート）、及びアルミニウムトリス（アセチルアセトネート）に代表されるアルミニウムキレート化合物、チタンキレート化合物、ジルコニウムキレート化合物、コバルトキレート化合物等が挙げられる。
【０１３１】
金属キレート化合物としては、市販品を使用できる。
金属キレート化合物の市販品の例としては、「アルミキレートＡ」、「アルミキレートＤ」、及び「ＡＬＣＨ−ＴＲ」〔以上、川研ファインケミカル（株）〕が挙げられる。
【０１３２】
本発明の粘着剤組成物は、架橋剤を含む場合、架橋剤を１種のみ含んでいてもよく、２種以上含んでいてもよい。
【０１３３】
本発明の粘着剤組成物が架橋剤を含む場合、粘着剤組成物における架橋剤の含有量は、特に制限されず、架橋剤の種類に応じて、適宜設定される。
例えば、本発明の粘着剤組成物が架橋剤としてイソシアネート系架橋剤を含む場合、粘着剤組成物におけるイソシアネート系架橋剤の含有量は、粘着剤組成物に含まれる全ての重合体の合計含有量１００質量部に対して、１．３質量部〜８．０質量部が好ましく、１．５質量部〜６．０質量部がより好ましく、２．０質量部〜６．０質量部が更に好ましい。
本発明の粘着剤組成物におけるイソシアネート系架橋剤の含有量が、粘着剤組成物に含まれる全ての重合体の合計含有量１００質量部に対して１．３質量部以上であると、形成される粘着剤層の高温耐久性及び加工性がより優れる傾向を示す。
本発明の粘着剤組成物におけるイソシアネート系架橋剤の含有量が、粘着剤組成物に含まれる全ての重合体の合計含有量１００質量部に対して８．０質量部以下であると、形成される粘着剤層のガラスの反り抑制性がより優れる傾向を示す。
【０１３４】
〔有機溶媒〕
本発明の粘着剤組成物は、例えば、塗布性向上の観点から、有機溶媒を含んでいてもよい。
有機溶媒としては、例えば、既述の特定（メタ）アクリル系重合体の重合反応時に用いられる有機溶媒と同様のものが挙げられる。
【０１３５】
本発明の粘着剤組成物は、有機溶媒を含む場合、有機溶媒を１種のみ含んでいてもよく、２種以上含んでいてもよい。
【０１３６】
本発明の粘着剤組成物が有機溶媒を含む場合、有機溶媒の含有量は、特に制限されず、目的に応じて、適宜設定できる。
【０１３７】
〔他の成分〕
本発明の粘着剤組成物は、本発明の効果を損なわない範囲において、必要に応じて、既述した成分以外の成分（所謂、他の成分）を含んでいてもよい。
他の成分としては、既述の重合体以外の重合体、架橋触媒、シランカップリング剤、粘着付与剤、酸化防止剤、着色剤（例えば、染料及び顔料）、光安定剤（例えば、紫外線吸収剤）、帯電防止剤等の各種添加剤が挙げられる。
【０１３８】
本発明の粘着剤組成物がこれらの他の成分を含む場合、当該他の成分の含有量は、本発明の効果が発揮される範囲内において、適宜設定できる。
【０１３９】
［粘着剤組成物の用途］
本発明の粘着剤組成物は、粘着剤層を介して偏光板を被着体に貼着させる用途に好適に用いられる。具体的には、偏光板を液晶セルに貼着させる用途、偏光板を位相差フィルム等の光学フィルムに貼着させる用途等が挙げられる。
これらの中でも、高温耐久性、加工性、及びガラスの反り抑制性が特に求められる、偏光板を液晶セルに貼着させる用途に用いることが、本発明の粘着剤組成物の効果がより発揮されるため、好ましい。
【０１４０】
［粘着剤層付偏光板］
本発明の粘着剤層付偏光板は、偏光板と、上記偏光板上に設けられ、かつ、既述の本発明の粘着剤組成物により形成された粘着剤層と、を備える。
本発明の粘着剤層付偏光板は、本発明の粘着剤組成物により形成された粘着剤層を備えるため、高温耐久性及び加工性に優れる。また、本発明の粘着剤層付偏光板によれば、例えば、液晶セルのガラス基板に貼着しても、ガラスの反りが生じ難い。
【０１４１】
本発明における偏光板は、少なくとも偏光子を含んで構成されるものであり、偏光子単体であってもよく、偏光子と保護フィルムとを積層したものであってもよい。
すなわち、偏光板は、偏光子単独の１層構造であってもよく、偏光子の片面に保護フィルムを有する２層構造であってもよく、偏光子の両面に保護フィルムを有する３層構造であってもよい。
【０１４２】
本発明の粘着剤層付偏光板の層構成としては、例えば、粘着剤層／偏光子、粘着剤層／偏光子／保護フィルム、粘着剤層／保護フィルム／偏光子／保護フィルム、及び粘着剤層／保護フィルム／偏光子が挙げられる。
なお、偏光子と保護フィルムとの間、保護フィルムと粘着剤層との間、及び偏光子と粘着剤層との間に、位相差フィルム（例えば、ＥＷＶ層に代表される光学機能性層、接着剤層、及び易接着層）などの層を有していてもよい。
また、粘着剤層付偏光板の最も外側の面は、剥離フィルムで保護されていてもよい。
【０１４３】
偏光子としては、例えば、ポリビニルアルコール（ＰＶＡ）フィルムが挙げられる。
【０１４４】
保護フィルムとしては、例えば、トリアセチルセルロース（ＴＡＣ）フィルム、ポリシクロオレフィン（ＣＯＰ）フィルム、ポリエチレンテレフタレート（ＰＥＴ）フィルム、及びアクリルフィルムが挙げられる。
【０１４５】
粘着剤層側の面を保護する剥離フィルムとしては、剥離フィルムを粘着剤層から剥離しやすくするため、例えば、フッ素系樹脂、パラフィンワックス、シリコーン等の離型剤で表面に離型処理を施したポリエステル等の合成樹脂フィルムが好ましく挙げられる。
粘着剤層側の面と反対側の面を剥離フィルムで保護する場合、剥離フィルムとしては、ハードコートされたポリエチレンテレフタレート（ＰＥＴ）フィルム等の表面保護フィルムが挙げられる。
【０１４６】
本発明の粘着剤層付偏光板における粘着剤層の厚さは、基材及び被着体の種類、基材及び被着体の表面粗さ等に応じて、適宜設定できる。一般には、粘着剤層の厚さは、１μｍ〜１００μｍであり、好ましくは５μｍ〜５０μｍであり、更に好ましくは１０μｍ〜３０μｍである。
【０１４７】
本発明の粘着剤層付偏光板は、公知の方法により作製できる。
公知の方法として、例えば、本発明の粘着剤組成物を剥離フィルム上に塗布し、乾燥させ、剥離フィルム上に粘着剤組成物の塗布層を形成した後、この塗布層を偏光板上に転写、養生させることで粘着剤層付偏光板を作製する方法が挙げられる。
また、本発明の粘着剤組成物を剥離フィルム上に塗布し、乾燥させ、剥離フィルム上に粘着剤組成物の塗布層を形成した後、塗布層の露出面に剥離フィルムを密着させて設け、支持体のない両面粘着テープを作製する。次いで、塗布層を養生させて粘着剤層とする。次いで、一方の剥離フィルムを剥離し、露出した粘着剤層を偏光板上に転写させることで粘着剤層付偏光板を作製する方法が挙げられる。
また、本発明の粘着剤組成物を偏光板上に塗布し、乾燥、養生させることで粘着剤層付偏光板を作製する方法が挙げられる。
なお、乾燥の条件としては、例えば、熱風乾燥機を用いて、７０℃〜１２０℃で１分間〜３分間乾燥させる条件が挙げられる。
【実施例】
【０１４８】
以下、本発明を実施例により更に具体的に説明する。本発明はその主旨を越えない限り、以下の実施例に限定されるものではない。
【０１４９】
なお、本実施例において製造した（メタ）アクリル系重合体（Ａ）、（メタ）アクリル系重合体（Ｂ）、及び（メタ）アクリル系重合体（Ｃ）の重量平均分子量（Ｍｗ）は、既述の方法により測定した。
また、本実施例において製造した（メタ）アクリル系重合体（Ａ）、（メタ）アクリル系重合体（Ｂ）、及び（メタ）アクリル系重合体（Ｃ）のガラス転移温度（Ｔｇ）は、既述の方法により計算した。
【０１５０】
［（メタ）アクリル系重合体（Ａ）の製造］
〔製造例Ａ１〕
温度計、撹拌機、窒素導入管、及び還流冷却管を備えた反応器内に、ｎ−ブチルアクリレート（ｎ−ＢＡ）５９．９５質量部、フェノキシエチルアクリレート（ＰＨＥＡ）１５．０質量部、メチルアクリレート（ＭＡ）２４．７質量部、アクリル酸（ＡＡ）０．３質量部、２−ヒドロキシエチルアクリレート（２ＨＥＡ）０．０５質量部、及び酢酸エチル１３０．０質量部を入れて混合した後、反応器内を窒素置換した。次いで、反応器内の混合物を撹拌しながら７０℃に昇温した後、２，２’−アゾビス（２，４−ジメチルバレロニトリル）（ＡＢＶＮ；重合開始剤）０．００２質量部と酢酸エチル５０．０質量部とを逐次添加し、６時間保持して重合反応させた。重合反応終了後、酢酸エチルで希釈し、固形分を２２．０質量％に調整し、（メタ）アクリル系重合体Ａ１の溶液を得た。
なお、ここでいう「固形分」とは、（メタ）アクリル系重合体Ａ１の溶液から溶媒等の揮発性成分を除去した残渣を意味する。以下の（メタ）アクリル系重合体Ａ２〜Ａ６についても同様である。
（メタ）アクリル系重合体Ａ１は、重量平均分子量（Ｍｗ）が１００万であり、ガラス転移温度（Ｔｇ）が−３５℃であった。
【０１５１】
〔製造例Ａ２〜Ａ５〕
製造例Ａ１において、単量体組成を表１に示す単量体組成に変更したこと以外は、製造例Ａ１と同様の操作を行い、（メタ）アクリル系重合体Ａ２〜Ａ５の各溶液を得た。
【０１５２】
〔製造例Ａ６〕
製造例Ａ１において、有機溶媒（即ち、酢酸エチル）の使用量及び重合開始剤（即ち、ＡＢＶＮ）の使用量を調整することにより、重量平均分子量（Ｍｗ）を１６０万に変更したこと以外は、製造例Ａ１と同様の操作を行い、（メタ）アクリル系重合体Ａ６の溶液を得た。
【０１５３】
（メタ）アクリル系重合体Ａ１〜Ａ６の単量体組成（単位：質量％）、重量平均分子量〔Ｍｗ、単位：万（表１中では、「×１０４」と表記）〕、及びガラス転移温度（Ｔｇ、単位：℃）を表１に示す。
表１中、「２ＨＥＭＡ」は、「２−ヒドロキシエチルメタクリレート」を表し、「４ＨＢＡ」は、「４−ヒドロキシブチルアクリレート」を表す。
【０１５４】
【表１】
2020045378.tif 000002
【０１５５】
［（メタ）アクリル系重合体（Ｂ）の製造］
〔製造例Ｂ１〕
温度計、撹拌機、窒素導入管、及び還流冷却管を備えた反応器内に、ｎ−ブチルアクリレート（ｎ−ＢＡ）６２．０質量部、フェノキシエチルアクリレート（ＰＨＥＡ）１５．０質量部、メチルアクリレート（ＭＡ）２２．２質量部、アクリル酸（ＡＡ）０．３質量部、２−ヒドロキシエチルアクリレート（２ＨＥＡ）０．５質量部、及び酢酸エチル１５０．０質量部を入れて混合した後、反応器内を窒素置換した。次いで、反応器内の混合物を撹拌しながら７０℃に昇温した後、２，２’−アゾビス（２，４−ジメチルバレロニトリル）（ＡＢＶＮ；重合開始剤）０．０６質量部と酢酸エチル５０．０質量部とを逐次添加し、６時間保持して重合反応させた。重合反応終了後、酢酸エチルで希釈し、固形分を２０．０質量％に調整し、（メタ）アクリル系重合体Ｂ１の溶液を得た。なお、ここでいう「固形分」とは、（メタ）アクリル系重合体Ｂ１の溶液から溶媒等の揮発性成分を除去した残渣を意味する。以下の（メタ）アクリル系重合体Ｂ２〜Ｂ６についても同様である。
（メタ）アクリル系重合体Ｂ１は、重量平均分子量（Ｍｗ）が１５０万であり、ガラス転移温度（Ｔｇ）が−３７℃であった。
【０１５６】
〔製造例Ｂ２〜Ｂ５〕
製造例Ｂ１において、単量体組成を表２に示す単量体組成に変更したこと以外は、製造例Ｂ１と同様の操作を行い、（メタ）アクリル系重合体Ｂ２〜Ｂ５の各溶液を得た。
【０１５７】
〔製造例Ｂ６〕
製造例Ｂ１において、有機溶媒（即ち、酢酸エチル）の使用量及び重合開始剤（即ち、ＡＢＶＮ）の使用量を調整することにより、重量平均分子量（Ｍｗ）を１４０万に変更したこと以外は、製造例Ｂ１と同様の操作を行い、（メタ）アクリル系重合体Ｂ６の溶液を得た。
【０１５８】
（メタ）アクリル系重合体Ｂ１〜Ｂ６の単量体組成（単位：質量％）、重量平均分子量〔Ｍｗ、単位：万（表２中では、「×１０４」と表記）〕、及びガラス転移温度（Ｔｇ、単位：℃）を表２に示す。
表２中、「２ＨＥＭＡ」は、「２−ヒドロキシエチルメタクリレート」を表し、「４ＨＢＡ」は、「４−ヒドロキシブチルアクリレート」を表す。
【０１５９】
【表２】
2020045378.tif 000003
【０１６０】
［（メタ）アクリル系重合体Ｃの製造］
〔製造例Ｃ１〕
温度計、撹拌機、及び還流冷却管を備えた反応器内に、酢酸エチル２２．０質量部及び酢酸ブチル１７．０質量部入れて加熱し、還流温度条件下で、メチルメタクリレート（ＭＭＡ）６９．０質量部と、ｔ−ブチルメタクリレート（ｔ−ＢＭＡ）１．０質量部と、ｉ−ブチルメタクリレート（ｉ−ＢＭＡ）２９．０質量部と、２−ヒドロキシエチルメタクリレート（２ＨＥＭＡ）１．０質量部と、酢酸エチル１８．０質量部、酢酸ブチル５．０質量部、及び２，２’−アゾビス（イソ酪酸メチル）〔商品名：Ｖ−６０１、富士フイルム和光純薬（株）〕７．０質量部からなる重合開始剤溶液と、を３時間にわたって逐次滴下し、重合反応させた。重合反応終了後、酢酸エチルで希釈し、固形分を５０．０質量％に調整し、（メタ）アクリル系重合体Ｃ１の溶液を得た。なお、ここでいう「固形分」とは、（メタ）アクリル系重合体Ｃ１の溶液から溶媒等の揮発性成分を除去した残渣を意味する。以下の（メタ）アクリル系重合体Ｃ２〜Ｃ９についても同様である。
（メタ）アクリル系重合体Ｃ１は、重量平均分子量（Ｍｗ）が０．５万であり、ガラス転移温度（Ｔｇ）が８９℃であった。
【０１６１】
〔製造例Ｃ２〜Ｃ５〕
製造例Ｃ１において、有機溶媒（即ち、酢酸エチル及び酢酸ブチル）の使用量及び重合開始剤（即ち、Ｖ−６０１）の使用量を調整することにより、重量平均分子量（Ｍｗ）を表３に示すように変更したこと以外は、製造例Ｃ１と同様の操作を行い、（メタ）アクリル系重合体Ｃ２〜Ｃ５の各溶液を得た。
【０１６２】
〔製造例Ｃ６〜Ｃ９〕
製造例Ｃ１において、単量体組成を表３に示す単量体組成に変更したこと以外は、製造例Ｃ１と同様の操作を行い、（メタ）アクリル系重合体Ｃ６〜Ｃ９の各溶液を得た。
【０１６３】
（メタ）アクリル系重合体Ｃ１〜Ｃ９の単量体組成（単位：質量％）、重量平均分子量〔Ｍｗ、単位：万（表３中では、「×１０４」と表記）〕、及びガラス転移温度（Ｔｇ、単位：℃）を表３に示す。
表３中、「２ＨＥＡ」は、「２−ヒドロキシエチルアクリレート」を表し、「４ＨＢＡ」は、「４−ヒドロキシブチルアクリレート」を表す。
【０１６４】
【表３】
2020045378.tif 000004
【０１６５】
［実施例１］
＜粘着剤組成物の調製＞
（メタ）アクリル系重合体Ａ１、（メタ）アクリル系重合体Ｂ１、及び（メタ）アクリル系重合体Ｃ１を、固形分換算で、質量比（Ａ１／Ｂ１／Ｃ１）が８５／１５／１０となるように混合し、重合体混合液を得た。
得られた重合体混合液１００質量部（固形分換算値）に対し、イソシアネート系架橋剤〔商品名：スミジュール（登録商標）Ｎ３３００、ヘキサメチレンジイソシアネート（ＨＭＤＩ）、固形分：１００質量％、住化コベストロウレタン（株）〕３．０質量部を加え、十分に混合して、粘着剤組成物を調製した。
【０１６６】
＜粘着剤層付偏光板の作製＞
上記にて調製した粘着剤組成物を用い、以下のようにして、粘着剤層付偏光板を作製した。
シリコーン系離型剤で表面処理された剥離フィルム〔商品名：フィルムバイナ（登録商標）１００Ｅ−００１０Ｎ０２３、藤森工業（株）〕の表面処理面に、乾燥後の厚みが２０μｍとなるように粘着剤組成物を塗布し、塗布膜を形成した。次いで、形成した塗布膜を、熱風循環式乾燥機を用いて、乾燥温度１００℃で９０秒間乾燥させ、剥離フィルム上に粘着膜を形成した。次いで、トリアセチルセルロース（ＴＡＣ）層／ポリビニルアルコール（ＰＶＡ）層／ＴＡＣ層の積層構造を有する偏光板の一方の面と、剥離フィルム上に形成した粘着膜の層の面とを重ねて貼り合わせた後、加圧ニップロールに通して圧着した。圧着後、オートクレーブ処理（温度：５０℃、圧力：５ｋｇ／ｃｍ２、処理時間：２０分間）を施し、次いで、雰囲気温度２３℃、５０％ＲＨの環境下で９６時間養生させ、剥離フィルム／粘着剤層／偏光板の積層構造を有する粘着剤層付偏光板を作製した。
【０１６７】
〔実施例２〜１２〕
実施例２〜１２では、粘着剤組成物の組成を表４に示す組成に変更したこと以外は、実施例１と同様の操作を行い、粘着剤組成物を調製し、粘着剤層付偏光板を作製した。
【０１６８】
〔実施例１３〜２５〕
実施例１３〜２５では、粘着剤組成物の組成を表５に示す組成に変更したこと以外は、実施例１と同様の操作を行い、粘着剤組成物を調製し、粘着剤層付偏光板を作製した。
【０１６９】
〔比較例１〜５〕
比較例１〜５では、粘着剤組成物の組成を表６に示す組成に変更したこと以外は、実施例１と同様の操作を行い、粘着剤組成物を調製し、粘着剤層付偏光板を作製した。
【０１７０】
［貯蔵弾性率の測定］
上記にて調製した粘着剤組成物を用い、以下のようにして、試験片を作製した。
シリコーン系離型剤で表面処理された剥離フィルム〔商品名：フィルムバイナ（登録商標）１００Ｅ−００１０Ｎ０２３、藤森工業（株）〕の表面処理面に、乾燥後の厚みが２０μｍとなるように粘着剤組成物を塗布し、塗布膜を形成した。次いで、形成した塗布膜を、熱風循環式乾燥機を用いて、乾燥温度１００℃で９０秒間乾燥させ、剥離フィルム上に粘着膜を形成した。次いで、形成した粘着膜の面と、別途準備した剥離フィルム〔商品名：フィルムバイナ（登録商標）１００Ｅ−００１０Ｎ０２３、藤森工業（株）〕の表面処理面とを重ねて貼り合わせた後、雰囲気温度２３℃、５０％ＲＨの環境下で９６時間養生させ、剥離フィルム／粘着剤層／剥離フィルムの積層構造を有する、無基材タイプの粘着シートを作製した。
次いで、作製した無基材タイプの粘着シートを切断し、４００μｍ×１０ｍｍφの試験片を得た。
試験片の剥離フィルムを全て剥離し、剥離により得られた粘着剤層の粘弾性スペクトルを、Ａｎｔｏｎ  Ｐａａｒ社の動的粘弾性測定装置（商品名：Ｐｈｙｓｉｃａ  ＭＣＲ３０１）を用いて、ＪＩＳ  Ｋ７２４４−１：１９９８に準拠した動的粘弾性測定法（温度範囲：２０℃〜１３０℃、昇温速度：１０℃／分、周波数：１Ｈｚ、使用コーン：８ｍｍφ）により測定し、２３℃、８５℃、及び１０５℃における貯蔵弾性率（Ｇ'）を求めた。
【０１７１】
［評価］
１．高温耐久性
（耐久性評価用サンプルの作製）
上記にて作製した粘着剤層付偏光板を、吸収軸に対して長辺が４５°になるように切断し、５０ｍｍ×８９ｍｍ（長辺）の大きさの試験片を得た。
試験片の剥離フィルムを剥離し、剥離により露出した粘着剤層の表面を、ガラス〔商品名：イーグルＸＧ（登録商標）、厚さ：０．７ｍｍ、コーニング社；以下、同じ。〕の片面に重ねて貼り合わせ、ラミネーターを用いて圧着し、積層体を作製した。作製した積層体に対し、オートクレーブ処理（温度：５０℃、圧力：５ｋｇ／ｃｍ２、処理時間：２０分間）を施した後、雰囲気温度２３℃、６５％ＲＨの環境下に１時間放置し、耐久性評価用サンプルを得た。なお、耐久性評価用サンプルは、それぞれの温度条件ごとに作製し、評価に用いた。
【０１７２】
（評価試験）
１−１．高温条件（８５℃）
得られた耐久性評価用サンプルを、８５℃の状態に保った恒温器に入れ、１６８時間放置した。放置時間が経過した後、恒温器から耐久性評価用サンプルを取り出し、外観を目視により観察した。そして、下記の評価基準に従って、８５℃の高温耐久性を評価した。結果を表４〜６に示す。
なお、評価結果が「Ａ」「Ｂ」、又は「Ｃ」であれば、実用上問題ない。
【０１７３】
−評価基準−
Ａ：発泡、浮き、及び剥れが全く認められなかった。
Ｂ：発泡、浮き、及び剥れがほとんど認められなかった。
Ｃ：発泡、浮き、及び剥れが少し認められたが、許容範囲内であった。
Ｄ：発泡、浮き、及び剥れが認められ、許容範囲外であった。
【０１７４】
１−２．高温条件（１０５℃）
得られた耐久性評価用サンプルを、１０５℃の状態に保った恒温器に入れ、１６８時間放置した。放置時間が経過した後、恒温器から耐久性評価用サンプルを取り出し、外観を目視により観察した。そして、下記の評価基準に従って、１０５℃の高温耐久性を評価した。結果を表４〜６に示す。
なお、評価結果が「Ａ」「Ｂ」、又は「Ｃ」であれば、実用上問題ない。
【０１７５】
−評価基準−
Ａ：発泡、浮き、及び剥れが全く認められなかった。
Ｂ：発泡、浮き、及び剥れがほとんど認められなかった。
Ｃ：発泡、浮き、及び剥れが少し認められたが、許容範囲内であった。
Ｄ：発泡、浮き、及び剥れが認められ、許容範囲外であった。
【０１７６】
２．加工性
上記にて作製した粘着剤層付偏光板を、吸収軸に対して長辺が４５°になるように切断し、５９ｍｍ×８９ｍｍ（長辺）の大きさの試験片を得た。得られた試験片を加工性評価用サンプルとした。
裁断刃としてトムソン刃を１０枚重ねたものを用いて、加工性評価用サンプルの裁断を１０回繰り返した。１０回の裁断後、裁断刃の外観を目視により観察し、下記の評価基準に従って、加工性を評価した。結果を表４〜６に示す。
なお、評価結果が「Ａ」「Ｂ」、又は「Ｃ」であれば、実用上問題ない。
【０１７７】
−評価基準−
Ａ：糊残りが全く認められなかった。
Ｂ：糊残りがほとんど認められなかった。
Ｃ：糊残りが少し認められたが、許容範囲内であった。
Ｄ：糊残りが認められ、許容範囲外であった。
【０１７８】
３．ガラスの反り抑制性
上記にて作製した粘着剤層付偏光板を、吸収軸に対して長辺が９０°になるように切断し、５０ｍｍ×１６０ｍｍ（長辺）の大きさの試験片を得た。
試験片の剥離フィルムを剥離し、剥離により露出した粘着剤層の表面を、ガラスの片面に重ねて貼り合わせ、ラミネーターを用いて圧着し、積層体を作製した。作製した積層体に対し、オートクレーブ処理（温度：５０℃、圧力：５ｋｇ／ｃｍ２、処理時間：２０分間）を施した後、雰囲気温度２３℃、６５％ＲＨの環境下に１時間放置し、反り評価用サンプルを得た。
作製した反り評価用サンプルを、８５℃の状態に保った恒温器に入れ、１６８時間放置した。放置時間が経過した後、恒温器から反り評価用サンプルを取り出し、レーザー変位計〔商品名：ＬＫ−Ｈ０２７、（株）キーエンス〕を用いて、反りの程度を測定した。そして、下記の評価基準に従って、ガラスの反り抑制性を評価した。結果を表４〜６に示す。
なお、評価結果が「Ａ」「Ｂ」、又は「Ｃ」であれば、実用上問題ない。
【０１７９】
−評価基準−
Ａ：反りが１．０ｍｍ未満である。
Ｂ：反りが１．０ｍｍ以上１．５ｍｍ未満である。
Ｃ：反りが１．５ｍｍ以上２．０ｍｍ未満である。
Ｄ：反りが２．０ｍｍ以上である。
【０１８０】
【表４】
2020045378.tif 000005
【０１８１】
【表５】
2020045378.tif 000006
【０１８２】
【表６】
2020045378.tif 000007
【０１８３】
表４〜６では、「（メタ）アクリル系重合体」を「重合体」と表記した。
表４〜６における架橋剤の配合量（単位：質量部）は、（メタ）アクリル系重合体（Ａ）、（メタ）アクリル系重合体（Ｂ）、及び（メタ）アクリル系重合体（Ｃ）の合計配合量１００質量部（固形分換算値）に対する値を示す。
表４及び表６における「−」は、該当する成分を含んでいないことを意味する。
【０１８４】
表５及び表６に記載の成分の詳細は、以下の通りである。
＜架橋剤＞
−イソシアネート系架橋剤−
「ＡＥ７００−１００」：デュラネート（登録商標）ＡＥ７００−１００〔商品名、ヘキサメチレンジイソシアネート（ＨＭＤＩ）、固形分：１００質量％、旭化成（株）〕
「コロネートＬ」：コロネート（登録商標）Ｌ〔商品名、トリレンジイソシアネート（ＴＤＩ）とトリメチロールプロパン（ＴＭＰ）とのアダクト体、固形分：７５質量％、東ソー（株）〕
【０１８５】
表４及び表５に示すように、実施例１〜実施例２５の粘着剤組成物により形成された粘着剤層は、いずれも高温耐久性、加工性、及びガラスの反り抑制性に優れることがわかった。
一方、表６に示すように、比較例１〜比較例５の粘着剤組成物により形成された粘着剤層は、高温耐久性、加工性、及びガラスの反り抑制性の少なくとも１つが劣っていた。